(57)【特許請求の範囲】
【請求項１】
一般式（１）に示す９，１０−ビス｛[２−（メタ）アクリロイルオキシ]アルコキシ｝−１，２，３，４−テトラヒドロ−１，４−メタノアントラセン化合物。
【化１】
0005863039.tif 000013
（一般式（１）中、Ｒ１、Ｒ２、Ｒ３、Ｒ４及びＲ５は互いに同一であっても異なっていてもよく、水素原子又はメチル基を示し、Ｒ６は水素原子，メチル基又はエチル基の何れかを示し、Ｒ７は水素原子又はメチル基を示し、Ｘは水素原子、ハロゲン原子又はアルキル基のいずれかを示す。）
【請求項２】
一般式（２）で示される９，１０−ビス（２−ヒドロキシアルコキシ）−１，２，３，４−テトラヒドロ−１，４−メタノアントラセン化合物を（メタ）アクリロイル化することよりなる、請求項１に記載の９，１０−ビス｛[２−（メタ）アクリロイルオキシ]アルコキシ｝−１，２，３，４−テトラヒドロ−１，４−メタノアントラセン化合物の製造方法。
【化２】
0005863039.tif 000014
（一般式（２）中、Ｒ１、Ｒ２、Ｒ３、Ｒ４及びＲ５は互いに同一であっても異なっていてもよく、水素原子又はメチル基を示し、Ｒ６は水素原子，メチル基又はエチル基の何れかを表し、Ｘは水素原子、ハロゲン原子又はアルキル基のいずれかを示す。）
【請求項３】
請求項１に記載の９，１０−ビス｛[２−（メタ）アクリロイルオキシ]アルコキシ｝−１，２，３，４−テトラヒドロ−１，４−メタノアントラセン化合物及びラジカル重合開始剤からなる重合性組成物。
【請求項４】
請求項１に記載の９，１０−ビス｛[２−（メタ）アクリロイルオキシ]アルコキシ｝−１，２，３，４−テトラヒドロ−１，４−メタノアントラセン化合物、当該９，１０−ビス｛[２−（メタ）アクリロイルオキシ]アルコキシ｝−１，２，３，４−テトラヒドロ−１，４−メタノアントラセン化合物以外のラジカル重合性モノマー及びラジカル重合開始剤からなる重合性組成物。
【請求項５】
請求項３又は４に記載の重合性組成物を重合してなる重合物。
【発明の詳細な説明】
【技術分野】
【０００１】
本発明は、９，１０−ビス｛[２−（メタ）アクリロイルオキシ]アルコキシ｝−１，２，３，４−テトラヒドロ−１，４−メタノアントラセン化合物、その製造法、及び該９，１０−ビス｛[２−（メタ）アクリロイルオキシ]アルコキシ｝−１，２，３，４−テトラヒドロ−１，４−メタノアントラセン化合物を重合してなる重合物に関する。
【背景技術】
【０００２】
近年、光学分野においてガラス代替材料としてプラスチックが盛んに用いられている。例えば、ポリカーボネートやポリメチルメタクリレート等がよく知られている。これらのプラスチック材料は、軽量性、安全性、意匠性を有している反面、屈折率は無機ガラスより低いため、分厚くなりやすいという欠点がある。そこで、近年、高屈折率を有するプラスチック材料に対する要望が高くなってきている。特に、高屈折率プラスチック材料の光学用物品への進出は著しく、液晶ディスプレイ用パネル、カラーフィルター、眼鏡レンズ、フレネルレンズ、レンチキュラーレンズ、ＴＦＴ用のプリズムレンズシート、非球面レンズ、光ディスク、ホログラム、光ファイバー、光道波路等への検討が盛んに行われている。
【０００３】
プラスチックの屈折率とその原料となるモノマーの屈折率には正の相関関係にあり、高屈折率のプラスチックを得るためにはそのプラスチックを構成するモノマーが高屈折率であることが必要である。
【０００４】
モノマーの屈折率を高くする方法としては、分子構造中にハロゲン原子（フッ素を除く）や硫黄原子を導入することが既に広く知られている。例えば、ハロゲン原子の有する高い固有屈折率を利用し、ビフェニル環にハロゲン原子を導入した高屈折率重合体が報告されている(特許文献１)。しかし、ハロゲン化することによって、得られた重合体の耐光性が著しく劣化し、また、高比重であるという欠点があった。
【０００５】
また、ハロゲン以外に高い固有屈折率を有する硫黄原子を有する単量体組成物も報告されている(特許文献２)。しかし、硫黄原子を有するモノマー組成物は高い屈折率、優れた耐衝撃性を有するものの、同様に得られた重合体の耐光性が著しく劣り、また、硫黄特有の不快臭を発する等の問題があった。さらに、硫黄原子を有するモノマー組成物を用いたプラスチックが廃棄物として処理されるとき、有害なガスや硫黄化合物を生じることが懸念される。
【０００６】
一方、アクリレートモノマーの屈折率を高くする方法として、従来から芳香族化合物を導入することがしられており、それらの芳香環としては、ビスフェノールＡ環、ビフェニル環及びフルオレン環等が用いられている。これら高屈折率芳香族アクリレートを用いる方法としては、一官能性の主剤であるモノアクリレート化合物、たとえばベンジルアクリレート、フェノキシエチルアクリレート、ｏ−フェニルフェノキシエチルアクリレート等に対して、これら高屈折率芳香族化合物の二官能性アクリレートを屈折率向上のための添加剤として使用するのが一般的である。これらの高屈折率芳香族化合物の二官能性アクリレートを使用する場合、芳香環に直接アクリロイル基を導入すると骨格が剛直すぎて、主剤モノマーに対する溶解性が悪く、また、芳香族化合物の二官能性アクリレートの融点が高いため取扱にくいという欠点がある。そのため、芳香環とアクリロイル基の間にエチレンオキシドやプロピレンオキシド等のアルキレンオキシドを介在（以下、ＥＯ介在型二官能性アクリレートと称する。）させることにより、主剤モノマーとの溶解度を改善したり、融点を低下させることにより扱いやすくした化合物を用いるのが一般的である。取扱いという点では、室温で低粘度の液状であることが好ましい。
【０００７】
しかし、これらＥＯ介在型二官能性アクリレートにおいて、芳香族化合物としてビスフェノールＡ環やビフェニル環を用いた場合、骨格にハロゲン原子や硫黄原子を含まないモノマーでは屈折率が１．５５を超えるものを得ることは困難であり、かつ、ビフェニル環を有するＥＯ介在型二官能性アクリレートは室温で固体であり、液状で得られることはほとんどない。また、ビスフェノールＡ骨格を有するアルキレンオキサイド介在型二官能性アクリレートは室温で液状であるのは好都合であるが、それらの屈折率が低く１．５５を超えることはない。一方、フルオレン環を有するＥＯ介在型二官能性アクリレートが知られており、このフルオレン環を有するＥＯ介在型二官能性アクリレートは１．６１５という高い屈折率を有し、室温で液状であるという点で優れているが、液状であっても粘度が非常に高く室温では流動性が著しく乏しいため、添加時に加温して粘度を下げて使用しなければいけないという大きな欠点を有していた（特許文献３，４，５、６）。
【０００８】
また、多環芳香族であるナフタレン環やアントラセン環、さらには１，４−ジヒドロアントラセン環にエチレンオキシドやプロピレンオキシド等のアルキレンオキシドを介在してアクリロイル基を導入したＥＯ介在型二官能性アクリレート化合物について報告がなされている。しかしながら、得られたナフタレン環、アントラセン環および、１，４−ジヒドロアントラセン環を含むＥＯ介在型二官能性アクリレートは、室温では固体であった（特許文献７、８、９、１０、１１、１２、１３、１４）。
【先行技術文献】
【特許文献】
【０００９】
【特許文献１】特開平０５−１７０７０２号公報
【特許文献２】特開２００２−２０４３３号公報
【特許文献４】特開２００３−０６４０２５号公報
【特許文献５】特開２００４−０８３８５５号公報
【特許文献６】特開平０６−２２０１３１号公報
【特許文献７】特開２００８−００１６４１号公報
【特許文献８】特開２００８−０２４６９４号公報
【特許文献９】特開２００７−２０４４３８号公報
【特許文献１０】特開２００８−１６９１５６号公報
【特許文献１１】特開２００９−０４０８１１号公報
【特許文献１２】特開２０１０−０１８７４６号公報
【特許文献１３】特開２０１０−２５４５８５号公報
【特許文献１４】特開２０１０−２７５２３６号公報
【発明の概要】
【発明が解決しようとする課題】
【００１０】
よって、多環芳香族ＥＯ介在型二官能性（メタ）アクリレート化合物であって、室温で液状であり、かつ、ＵＶ照射して得られた重合物の屈折率が高い（メタ）アクリレート化合物の開発が望まれていた。
【課題を解決するための手段】
【００１１】
本発明者は、多環芳香族ＥＯ介在型二官能性（メタ）アクリレート化合物の構造と性状に関して鋭意検討した結果、９，１０−ビス｛[２−（メタ）アクリロイルオキシ]アルコキシ｝−１，２，３，４−テトラヒドロ−１，４−メタノアントラセン化合物が、室温で液状であり、かつ、ＵＶ照射により容易に重合すること、さらに、得られた重合物が高い屈折率を有していることを見出し、本発明を完成させた。
【００１２】
以下、発明の内容を詳述する。
第１発明では、一般式（１）に示す９，１０−ビス｛[２−（メタ）アクリロイルオキシ]アルコキシ｝−１，２，３，４−テトラヒドロ−１，４−メタノアントラセン化合物を提供する。
【００１３】
【化１】
0005863039.tif 000002
【００１４】
（一般式（１）中、Ｒ１、Ｒ２、Ｒ３、Ｒ４及びＲ５は互いに同一であっても異なっていてもよく、水素原子又はメチル基を示し、Ｒ６は水素原子，メチル基又はエチル基の何れかを示し、Ｒ７は水素原子又はメチル基を示し、Ｘは水素原子、ハロゲン原子又はアルキル基のいずれかを示す。）
【００１５】
第二発明では、一般式（２）で示される９，１０−ビス（２−ヒドロキシアルコキシ）−１，２，３，４−テトラヒドロ−１，４−メタノアントラセン化合物を（メタ）アクリロイル化することよりなる、第一発明に記載の９，１０−ビス｛[２−（メタ）アクリロイルオキシ]アルコキシ｝−１，２，３，４−テトラヒドロ−１，４−メタノアントラセン化合物の製造方法を提供する。
【００１６】
【化２】
0005863039.tif 000003
【００１７】
（一般式（２）中、Ｒ１、Ｒ２、Ｒ３、Ｒ４及びＲ５は互いに同一であっても異なっていてもよく、水素原子又はメチル基を示し、Ｒ６は水素原子，メチル基又はエチル基の何れかを表し、Ｘは水素原子、ハロゲン原子又はアルキル基のいずれかを示す。）
【００１８】
第三発明では、第一発明に記載の９，１０−ビス｛[２−（メタ）アクリロイルオキシ]アルコキシ｝−１，２，３，４−テトラヒドロ−１，４−メタノアントラセン化合物とラジカル重合開始剤からなる重合性組成物を提供する。
【００１９】
第四発明では、第一発明に記載の９，１０−ビス｛[２−（メタ）アクリロイルオキシ]アルコキシ｝−１，２，３，４−テトラヒドロ−１，４−メタノアントラセン化合物と、当該９，１０−ビス｛[２−（メタ）アクリロイルオキシ]アルコキシ｝−１，２，３，４−テトラヒドロ−１，４−メタノアントラセン化合物以外のラジカル重合性モノマー及びラジカル重合開始剤からなる重合性組成物を提供する。
【００２０】
第五発明では、第三発明または第四発明に記載の重合性組成物を重合してなる重合物を提供する。
【００２１】
本発明において、（メタ）アクリレートとは、アクリレートまたはメタクリレートを表し、（メタ）アクリロイルとは、アクリロイルまたはメタクリロイルを、（メタ）アクリルとは、アクリルまたはメタクリル表す。また、本発明において、アルキレンオキシとは、下記構造で示される２価基を示し、たとえば、エチレンオキシ基、２−メチルエチレンオキシ基（プロピレンオキシ基と称する場合もある。）、２−エチルエチレンオキシ基（ブチレンオキシ基と称する場合もある。）等が挙げられる。
【００２２】
【化３】
0005863039.tif 000004
【００２３】
（一般式（３）中、Ｒ６は水素原子，メチル基又はエチル基の何れかを表し、＊は結合手を示す。）
【００２４】
また、１，２，３，４−テトラヒドロ−１，４−メタノアントラセン骨格における置換基の位置番号は、下記のように付する。
【００２５】
【化４】
0005863039.tif 000005
【発明の効果】
【００２６】
本発明の９，１０−ビス｛[２−（メタ）アクリロイルオキシ]アルコキシ｝−１，２，３，４−テトラヒドロ−１，４−メタノアントラセン化合物は室温で液状である、新規な化合物であり、かつ、ＵＶ（紫外）光の照射により容易に重合する。また、重合により得られた重合物は高い屈折率を示す工業的に有用な化合物である。
【発明を実施するための形態】
【００２７】
＜化合物＞
本発明の９，１０−ビス｛[２−（メタ）アクリロイルオキシ]アルコキシ｝−１，２，３，４−テトラヒドロ−１，４−メタノアントラセン化合物は下記一般式（１）で示される化合物である。
【００２８】
【化５】
0005863039.tif 000006
【００２９】
（一般式（１）中、Ｒ１、Ｒ２、Ｒ３、Ｒ４及びＲ５は互いに同一であっても異なっていてもよく、水素原子又はメチル基を示し、Ｒ６は水素原子，メチル基又はエチル基の何れかを示し、Ｒ７は水素原子又はメチル基を示し、Ｘは水素原子、ハロゲン原子又はアルキル基のいずれかを示す。）
【００３０】
一般式（１）中，Ｘで表わされるハロゲン原子としては、フッ素原子、塩素原子、臭素原子等が挙げられ、アルキル基としては、炭素数１〜４のアルキル基であり、例えば、メチル基、エチル基、ｎ−プロピル基、ｉ−プロピル、ｎ−ブチル基等が挙げられる。
【００３１】
一般式（１）に示す９，１０−ビス｛[２−（メタ）アクリロイルオキシ]アルコキシ｝−１，２，３，４−テトラヒドロ−１，４−メタノアントラセン化合物の具体例としては、例えば次のものが挙げられる。
【００３２】
すなわち、Ｘが水素原子の場合は、例えば９，１０−ビス［２−（アクリロイルオキシ）エトキシ］−１，２，３，４−テトラヒドロ−１，４−メタノアントラセン、９，１０−ビス［２−（メタクリロイルオキシ）エトキシ］−１，２，３，４−テトラヒドロ−１，４−メタノアントラセン、９，１０−ビス［２−（アクリロイルオキシ）プロポキシ］−１，２，３，４−テトラヒドロ−１，４−メタノアントラセン、９，１０−ビス［２−（メタクリロイルオキシ）プロポキシ］−１，２，３，４−テトラヒドロ−１，４−メタノアントラセン、９，１０−ビス［２−（アクリロイルオキシ）ブトキシ］−１，２，３，４−テトラヒドロ−１，４−メタノアントラセン、９，１０−ビス［２−（メタクリロイルオキシ）ブトキシ］−１，２，３，４−テトラヒドロ−１，４−メタノアントラセン、１−メチル−９，１０−ビス［２−（アクリロイルオキシ）エトキシ］−１，２，３，４−テトラヒドロ−１，４−メタノアントラセン、１−メチル−９，１０−ビス［２−（メタクリロイルオキシ）エトキシ］−１，２，３，４−テトラヒドロ−１，４−メタノアントラセン、１−メチル−９，１０−ビス［２−（アクリロイルオキシ）プロポキシ］−１，２，３，４−テトラヒドロ−１，４−メタノアントラセン、１−メチル−９，１０−ビス［２−（メタクリロイルオキシ）プロポキシ］−１，２，３，４−テトラヒドロ−１，４−メタノアントラセン、１−メチル−９，１０−ビス［２−（アクリロイルオキシ）ブトキシ］−１，２，３，４−テトラヒドロ−１，４−メタノアントラセン、１−メチル−９，１０−ビス［２−（メタクリロイルオキシ）ブトキシ］−１，２，３，４−テトラヒドロ−１，４−メタノアントラセン、２−メチル−９，１０−ビス［２−（アクリロイルオキシ）エトキシ］−１，２，３，４−テトラヒドロ−１，４−メタノアントラセン、２−メチル−９，１０−ビス［２−（メタクリロイルオキシ）エトキシ］−１，２，３，４−テトラヒドロ−１，４−メタノアントラセン、２−メチル−９，１０−ビス［２−（アクリロイルオキシ）プロポキシ］−１，２，３，４−テトラヒドロ−１，４−メタノアントラセン、２−メチル−９，１０−ビス［２−（メタクリロイルオキシ）プロポキシ］−１，２，３，４−テトラヒドロ−１，４−メタノアントラセン、２−メチル−９，１０−ビス［２−（アクリロイルオキシ）ブトキシ］−１，２，３，４−テトラヒドロ−１，４−メタノアントラセン、２−メチル−９，１０−ビス［２−（メタクリロイルオキシ）ブトキシ］−１，２，３，４−テトラヒドロ−１，４−メタノアントラセン、１１−メチル−９，１０−ビス［２−（アクリロイルオキシ）エトキシ］−１，２，３，４−テトラヒドロ−１，４−メタノアントラセン、１１−メチル−９，１０−ビス［２−（メタクリロイルオキシ）エトキシ］−１，２，３，４−テトラヒドロ−１，４−メタノアントラセン、１１−メチル−９，１０−ビス［２−（アクリロイルオキシ）プロポキシ］−１，２，３，４−テトラヒドロ−１，４−メタノアントラセン、１１−メチル−９，１０−ビス［２−（メタクリロイルオキシ）プロポキシ］−１，２，３，４−テトラヒドロ−１，４−メタノアントラセン、１１−メチル−９，１０−ビス［２−（アクリロイルオキシ）ブトキシ］−１，２，３，４−テトラヒドロ−１，４−メタノアントラセン、１１−メチル−９，１０−ビス［２−（メタクリロイルオキシ）ブトキシ］−１，２，３，４−テトラヒドロ−１，４−メタノアントラセン等が挙げられる。
【００３３】
又、Ｘがアルキル基の場合は、６−メチル−９，１０−ビス［２−（アクリロイルオキシ）エトキシ］−１，２，３，４−テトラヒドロ−１，４−メタノアントラセン、６−メチル−９，１０−ビス［２−（メタクリロイルオキシ）エトキシ］−１，２，３，４−テトラヒドロ−１，４−メタノアントラセン、６−メチル−９，１０−ビス［２−（アクリロイルオキシ）プロポキシ］−１，２，３，４−テトラヒドロ−１，４−メタノアントラセン、６−メチル−９，１０−ビス［２−（メタクリロイルオキシ）プロポキシ］−１，２，３，４−テトラヒドロ−１，４−メタノアントラセン、６−メチル−９，１０−ビス［２−（アクリロイルオキシ）ブトキシ］−１，２，３，４−テトラヒドロ−１，４−メタノアントラセン、６−メチル−９，１０−ビス［２−（メタクリロイルオキシ）ブトキシ］−１，２，３，４−テトラヒドロ−１，４−メタノアントラセン、１，６−ジメチル−９，１０−ビス［２−（アクリロイルオキシ）エトキシ］−１，２，３，４−テトラヒドロ−１，４−メタノアントラセン、１，６−ジメチル−９，１０−ビス［２−（メタクリロイルオキシ）エトキシ］−１，２，３，４−テトラヒドロ−１，４−メタノアントラセン、１，６−ジメチル−９，１０−ビス［２−（アクリロイルオキシ）プロポキシ］−１，２，３，４−テトラヒドロ−１，４−メタノアントラセン、１，６−ジメチル−９，１０−ビス［２−（メタクリロイルオキシ）プロポキシ］−１，２，３，４−テトラヒドロ−１，４−メタノアントラセン、１，６−ジメチル−９，１０−ビス［２−（アクリロイルオキシ）ブトキシ］−１，２，３，４−テトラヒドロ−１，４−メタノアントラセン、１，６−ジメチル−９，１０−ビス［２−（メタクリロイルオキシ）ブトキシ］−１，２，３，４−テトラヒドロ−１，４−メタノアントラセン、２，６−ジメチル−９，１０−ビス［２−（アクリロイルオキシ）エトキシ］−１，２，３，４−テトラヒドロ−１，４−メタノアントラセン、２，６−ジメチル−９，１０−ビス［２−（メタクリロイルオキシ）エトキシ］−１，２，３，４−テトラヒドロ−１，４−メタノアントラセン、２，６−ジメチル−９，１０−ビス［２−（アクリロイルオキシ）プロポキシ］−１，２，３，４−テトラヒドロ−１，４−メタノアントラセン、２，６−ジメチル−９，１０−ビス［２−（メタクリロイルオキシ）プロポキシ］−１，２，３，４−テトラヒドロ−１，４−メタノアントラセン、２，６−ジメチル−９，１０−ビス［２−（アクリロイルオキシ）ブトキシ］−１，２，３，４−テトラヒドロ−１，４−メタノアントラセン、２，６−ジメチル−９，１０−ビス［２−（メタクリロイルオキシ）ブトキシ］−１，２，３，４−テトラヒドロ−１，４−メタノアントラセン、６，１１−ジメチル−９，１０−ビス［２−（アクリロイルオキシ）エトキシ］−１，２，３，４−テトラヒドロ−１，４−メタノアントラセン、６，１１−ジメチル−９，１０−ビス［２−（メタクリロイルオキシ）エトキシ］−１，２，３，４−テトラヒドロ−１，４−メタノアントラセン、６，１１−ジメチル−９，１０−ビス［２−（アクリロイルオキシ）プロポキシ］−１，２，３，４−テトラヒドロ−１，４−メタノアントラセン、６，１１−ジメチル−９，１０−ビス［２−（メタクリロイルオキシ）プロポキシ］−１，２，３，４−テトラヒドロ−１，４−メタノアントラセン、６，１１−ジメチル−９，１０−ビス［２−（アクリロイルオキシ）ブトキシ］−１，２，３，４−テトラヒドロ−１，４−メタノアントラセン、６，１１−ジメチル−９，１０−ビス［２−（メタクリロイルオキシ）ブトキシ］−１，２，３，４−テトラヒドロ−１，４−メタノアントラセン等が挙げられる。
【００３４】
さらに、５−メチル−９，１０−ビス［２−（アクリロイルオキシ）エトキシ］−１，２，３，４−テトラヒドロ−１，４−メタノアントラセン、５−メチル−９，１０−ビス［２−（メタクリロイルオキシ）エトキシ］−１，２，３，４−テトラヒドロ−１，４−メタノアントラセン、５−メチル−９，１０−ビス［２−（アクリロイルオキシ）プロポキシ］−１，２，３，４−テトラヒドロ−１，４−メタノアントラセン、５−メチル−９，１０−ビス［２−（メタクリロイルオキシ）プロポキシ］−１，２，３，４−テトラヒドロ−１，４−メタノアントラセン、５−メチル−９，１０−ビス［２−（アクリロイルオキシ）ブトキシ］−１，２，３，４−テトラヒドロ−１，４−メタノアントラセン、５−メチル−９，１０−ビス［２−（メタクリロイルオキシ）ブトキシ］−１，２，３，４−テトラヒドロ−１，４−メタノアントラセン、１，５−ジメチル−９，１０−ビス［２−（アクリロイルオキシ）エトキシ］−１，２，３，４−テトラヒドロ−１，４−メタノアントラセン、１，５−ジメチル−９，１０−ビス［２−（メタクリロイルオキシ）エトキシ］−１，２，３，４−テトラヒドロ−１，４−メタノアントラセン、１，５−ジメチル−９，１０−ビス［２−（アクリロイルオキシ）プロポキシ］−１，２，３，４−テトラヒドロ−１，４−メタノアントラセン、１，５−ジメチル−９，１０−ビス［２−（メタクリロイルオキシ）プロポキシ］−１，２，３，４−テトラヒドロ−１，４−メタノアントラセン、１，５−ジメチル−９，１０−ビス［２−（アクリロイルオキシ）ブトキシ］−１，２，３，４−テトラヒドロ−１，４−メタノアントラセン、１，５−ジメチル−９，１０−ビス［２−（メタクリロイルオキシ）ブトキシ］−１，２，３，４−テトラヒドロ−１，４−メタノアントラセン、２，５−ジメチル−９，１０−ビス［２−（アクリロイルオキシ）エトキシ］−１，２，３，４−テトラヒドロ−１，４−メタノアントラセン、２，５−ジメチル−９，１０−ビス［２−（メタクリロイルオキシ）エトキシ］−１，２，３，４−テトラヒドロ−１，４−メタノアントラセン、２，５−ジメチル−９，１０−ビス［２−（アクリロイルオキシ）プロポキシ］−１，２，３，４−テトラヒドロ−１，４−メタノアントラセン、２，５−ジメチル−９，１０−ビス［２−（メタクリロイルオキシ）プロポキシ］−１，２，３，４−テトラヒドロ−１，４−メタノアントラセン、２，５−ジメチル−９，１０−ビス［２−（アクリロイルオキシ）ブトキシ］−１，２，３，４−テトラヒドロ−１，４−メタノアントラセン、２，５−ジメチル−９，１０−ビス［２−（メタクリロイルオキシ）ブトキシ］−１，２，３，４−テトラヒドロ−１，４−メタノアントラセン、５，１１−ジメチル−９，１０−ビス［２−（アクリロイルオキシ）エトキシ］−１，２，３，４−テトラヒドロ−１，４−メタノアントラセン、５，１１−ジメチル−９，１０−ビス［２−（メタクリロイルオキシ）エトキシ］−１，２，３，４−テトラヒドロ−１，４−メタノアントラセン、５，１１−ジメチル−９，１０−ビス［２−（アクリロイルオキシ）プロポキシ］−１，２，３，４−テトラヒドロ−１，４−メタノアントラセン、５，１１−ジメチル−９，１０−ビス［２−（メタクリロイルオキシ）プロポキシ］−１，２，３，４−テトラヒドロ−１，４−メタノアントラセン、５，１１−ジメチル−９，１０−ビス［２−（アクリロイルオキシ）ブトキシ］−１，２，３，４−テトラヒドロ−１，４−メタノアントラセン、５，１１−ジメチル−９，１０−ビス［２−（メタクリロイルオキシ）ブトキシ］−１，２，３，４−テトラヒドロ−１，４−メタノアントラセン等が挙げられる。
【００３５】
また、６−エチル−９，１０−ビス［２−（アクリロイルオキシ）エトキシ］−１，２，３，４−テトラヒドロ−１，４−メタノアントラセン、６−エチル−９，１０−ビス［２−（メタクリロイルオキシ）エトキシ］−１，２，３，４−テトラヒドロ−１，４−メタノアントラセン、６−エチル−９，１０−ビス［２−（アクリロイルオキシ）プロポキシ］−１，２，３，４−テトラヒドロ−１，４−メタノアントラセン、６−エチル−９，１０−ビス［２−（メタクリロイルオキシ）プロポキシ］−１，２，３，４−テトラヒドロ−１，４−メタノアントラセン、６−エチル−９，１０−ビス［２−（アクリロイルオキシ）ブトキシ］−１，２，３，４−テトラヒドロ−１，４−メタノアントラセン、６−エチル−９，１０−ビス［２−（メタクリロイルオキシ）ブトキシ］−１，２，３，４−テトラヒドロ−１，４−メタノアントラセン、６−エチル−１−メチル−９，１０−ビス［２−（アクリロイルオキシ）エトキシ］−１，２，３，４−テトラヒドロ−１，４−メタノアントラセン、６−エチル−１−メチル−９，１０−ビス［２−（メタクリロイルオキシ）エトキシ］−１，２，３，４−テトラヒドロ−１，４−メタノアントラセン、６−エチル−１−メチル−９，１０−ビス［２−（アクリロイルオキシ）プロポキシ］−１，２，３，４−テトラヒドロ−１，４−メタノアントラセン、６−エチル−１−メチル−９，１０−ビス［２−（メタクリロイルオキシ）プロポキシ］−１，２，３，４−テトラヒドロ−１，４−メタノアントラセン、６−エチル−１−メチル−９，１０−ビス［２−（アクリロイルオキシ）ブトキシ］−１，２，３，４−テトラヒドロ−１，４−メタノアントラセン、６−エチル−１−メチル−９，１０−ビス［２−（メタクリロイルオキシ）ブトキシ］−１，２，３，４−テトラヒドロ−１，４−メタノアントラセン、６−エチル−２−メチル−９，１０−ビス［２−（アクリロイルオキシ）エトキシ］−１，２，３，４−テトラヒドロ−１，４−メタノアントラセン、６−エチル−２−メチル−９，１０−ビス［２−（メタクリロイルオキシ）エトキシ］−１，２，３，４−テトラヒドロ−１，４−メタノアントラセン、６−エチル−２−メチル−９，１０−ビス［２−（アクリロイルオキシ）プロポキシ］−１，２，３，４−テトラヒドロ−１，４−メタノアントラセン、６−エチル−２−メチル−９，１０−ビス［２−（メタクリロイルオキシ）プロポキシ］−１，２，３，４−テトラヒドロ−１，４−メタノアントラセン、６−エチル−２−メチル−９，１０−ビス［２−（アクリロイルオキシ）ブトキシ］−１，２，３，４−テトラヒドロ−１，４−メタノアントラセン、６−エチル−２−メチル−９，１０−ビス［２−（メタクリロイルオキシ）ブトキシ］−１，２，３，４−テトラヒドロ−１，４−メタノアントラセン、６−エチル−１１−メチル−９，１０−ビス［２−（アクリロイルオキシ）エトキシ］−１，２，３，４−テトラヒドロ−１，４−メタノアントラセン、６−エチル−１１−メチル−９，１０−ビス［２−（メタクリロイルオキシ）エトキシ］−１，２，３，４−テトラヒドロ−１，４−メタノアントラセン、６−エチル−１１−メチル−９，１０−ビス［２−（アクリロイルオキシ）プロポキシ］−１，２，３，４−テトラヒドロ−１，４−メタノアントラセン、６−エチル−１１−メチル−９，１０−ビス［２−（メタクリロイルオキシ）プロポキシ］−１，２，３，４−テトラヒドロ−１，４−メタノアントラセン、６−エチル−１１−メチル−９，１０−ビス［２−（アクリロイルオキシ）ブトキシ］−１，２，３，４−テトラヒドロ−１，４−メタノアントラセン、６−エチル−１１−メチル−９，１０−ビス［２−（メタクリロイルオキシ）ブトキシ］−１，２，３，４−テトラヒドロ−１，４−メタノアントラセン等が挙げられる。
【００３６】
さらにまた、５−エチル−９，１０−ビス［２−（アクリロイルオキシ）エトキシ］−１，２，３，４−テトラヒドロ−１，４−メタノアントラセン、５−エチル−９，１０−ビス［２−（メタクリロイルオキシ）エトキシ］−１，２，３，４−テトラヒドロ−１，４−メタノアントラセン、５−エチル−９，１０−ビス［２−（アクリロイルオキシ）プロポキシ］−１，２，３，４−テトラヒドロ−１，４−メタノアントラセン、５−エチル−９，１０−ビス［２−（メタクリロイルオキシ）プロポキシ］−１，２，３，４−テトラヒドロ−１，４−メタノアントラセン、５−エチル−９，１０−ビス［２−（アクリロイルオキシ）ブトキシ］−１，２，３，４−テトラヒドロ−１，４−メタノアントラセン、５−エチル−９，１０−ビス［２−（メタクリロイルオキシ）ブトキシ］−１，２，３，４−テトラヒドロ−１，４−メタノアントラセン、５−エチル−１−メチル−９，１０−ビス［２−（アクリロイルオキシ）エトキシ］−１，２，３，４−テトラヒドロ−１，４−メタノアントラセン、５−エチル−１−メチル−９，１０−ビス［２−（メタクリロイルオキシ）エトキシ］−１，２，３，４−テトラヒドロ−１，４−メタノアントラセン、５−エチル−１−メチル−９，１０−ビス［２−（アクリロイルオキシ）プロポキシ］−１，２，３，４−テトラヒドロ−１，４−メタノアントラセン、５−エチル−１−メチル−９，１０−ビス［２−（メタクリロイルオキシ）プロポキシ］−１，２，３，４−テトラヒドロ−１，４−メタノアントラセン、５−エチル−１−メチル−９，１０−ビス［２−（アクリロイルオキシ）ブトキシ］−１，２，３，４−テトラヒドロ−１，４−メタノアントラセン、５−エチル−１−メチル−９，１０−ビス［２−（メタクリロイルオキシ）ブトキシ］−１，２，３，４−テトラヒドロ−１，４−メタノアントラセン、５−エチル−２−メチル−９，１０−ビス［２−（アクリロイルオキシ）エトキシ］−１，２，３，４−テトラヒドロ−１，４−メタノアントラセン、５−エチル−２−メチル−９，１０−ビス［２−（メタクリロイルオキシ）エトキシ］−１，２，３，４−テトラヒドロ−１，４−メタノアントラセン、５−エチル−２−メチル−９，１０−ビス［２−（アクリロイルオキシ）プロポキシ］−１，２，３，４−テトラヒドロ−１，４−メタノアントラセン、５−エチル−２−メチル−９，１０−ビス［２−（メタクリロイルオキシ）プロポキシ］−１，２，３，４−テトラヒドロ−１，４−メタノアントラセン、５−エチル−２−メチル−９，１０−ビス［２−（アクリロイルオキシ）ブトキシ］−１，２，３，４−テトラヒドロ−１，４−メタノアントラセン、５−エチル−２−メチル−９，１０−ビス［２−（メタクリロイルオキシ）ブトキシ］−１，２，３，４−テトラヒドロ−１，４−メタノアントラセン、５−エチル−１１−メチル−９，１０−ビス［２−（アクリロイルオキシ）エトキシ］−１，２，３，４−テトラヒドロ−１，４−メタノアントラセン、５−エチル−１１−メチル−９，１０−ビス［２−（メタクリロイルオキシ）エトキシ］−１，２，３，４−テトラヒドロ−１，４−メタノアントラセン、５−エチル−１１−メチル−９，１０−ビス［２−（アクリロイルオキシ）プロポキシ］−１，２，３，４−テトラヒドロ−１，４−メタノアントラセン、５−エチル−１１−メチル−９，１０−ビス［２−（メタクリロイルオキシ）プロポキシ］−１，２，３，４−テトラヒドロ−１，４−メタノアントラセン、５−エチル−１１−メチル−９，１０−ビス［２−（アクリロイルオキシ）ブトキシ］−１，２，３，４−テトラヒドロ−１，４−メタノアントラセン、５−エチル−１１−メチル−９，１０−ビス［２−（メタクリロイルオキシ）ブトキシ］−１，２，３，４−テトラヒドロ−１，４−メタノアントラセン等が挙げられる。
【００３７】
Ｘがハロゲン原子の場合は、例えば６−クロロ−９，１０−ビス［２−（アクリロイルオキシ）エトキシ］−１，２，３，４−テトラヒドロ−１，４−メタノアントラセン、６−クロロ−９，１０−ビス［２−（メタクリロイルオキシ）エトキシ］−１，２，３，４−テトラヒドロ−１，４−メタノアントラセン、６−クロロ−９，１０−ビス［２−（アクリロイルオキシ）プロポキシ］−１，２，３，４−テトラヒドロ−１，４−メタノアントラセン、６−クロロ−９，１０−ビス［２−（メタクリロイルオキシ）プロポキシ］−１，２，３，４−テトラヒドロ−１，４−メタノアントラセン、６−クロロ−９，１０−ビス［２−（アクリロイルオキシ）ブトキシ］−１，２，３，４−テトラヒドロ−１，４−メタノアントラセン、６−クロロ−９，１０−ビス［２−（メタクリロイルオキシ）ブトキシ］−１，２，３，４−テトラヒドロ−１，４−メタノアントラセン、６−クロロ−１−メチル−９，１０−ビス［２−（アクリロイルオキシ）エトキシ］−１，２，３，４−テトラヒドロ−１，４−メタノアントラセン、６−クロロ−１−メチル−９，１０−ビス［２−（メタクリロイルオキシ）エトキシ］−１，２，３，４−テトラヒドロ−１，４−メタノアントラセン、６−クロロ−１−メチル−９，１０−ビス［２−（アクリロイルオキシ）プロポキシ］−１，２，３，４−テトラヒドロ−１，４−メタノアントラセン、６−クロロ−１−メチル−９，１０−ビス［２−（メタクリロイルオキシ）プロポキシ］−１，２，３，４−テトラヒドロ−１，４−メタノアントラセン、６−クロロ−１−メチル−９，１０−ビス［２−（アクリロイルオキシ）ブトキシ］−１，２，３，４−テトラヒドロ−１，４−メタノアントラセン、６−クロロ−１−メチル−９，１０−ビス［２−（メタクリロイルオキシ）ブトキシ］−１，２，３，４−テトラヒドロ−１，４−メタノアントラセン、６−クロロ−２−メチル−９，１０−ビス［２−（アクリロイルオキシ）エトキシ］−１，２，３，４−テトラヒドロ−１，４−メタノアントラセン、６−クロロ−２−メチル−９，１０−ビス［２−（メタクリロイルオキシ）エトキシ］−１，２，３，４−テトラヒドロ−１，４−メタノアントラセン、６−クロロ−２−メチル−９，１０−ビス［２−（アクリロイルオキシ）プロポキシ］−１，２，３，４−テトラヒドロ−１，４−メタノアントラセン、６−クロロ−２−メチル−９，１０−ビス［２−（メタクリロイルオキシ）プロポキシ］−１，２，３，４−テトラヒドロ−１，４−メタノアントラセン、６−クロロ−２−メチル−９，１０−ビス［２−（アクリロイルオキシ）ブトキシ］−１，２，３，４−テトラヒドロ−１，４−メタノアントラセン、６−クロロ−２−メチル−９，１０−ビス［２−（メタクリロイルオキシ）ブトキシ］−１，２，３，４−テトラヒドロ−１，４−メタノアントラセン、６−クロロ−１１−メチル−９，１０−ビス［２−（アクリロイルオキシ）エトキシ］−１，２，３，４−テトラヒドロ−１，４−メタノアントラセン、６−クロロ−１１−メチル−９，１０−ビス［２−（メタクリロイルオキシ）エトキシ］−１，２，３，４−テトラヒドロ−１，４−メタノアントラセン、６−クロロ−１１−メチル−９，１０−ビス［２−（アクリロイルオキシ）プロポキシ］−１，２，３，４−テトラヒドロ−１，４−メタノアントラセン、６−クロロ−１１−メチル−９，１０−ビス［２−（メタクリロイルオキシ）プロポキシ］−１，２，３，４−テトラヒドロ−１，４−メタノアントラセン、６−クロロ−１１−メチル−９，１０−ビス［２−（アクリロイルオキシ）ブトキシ］−１，２，３，４−テトラヒドロ−１，４−メタノアントラセン、６−クロロ−１１−メチル−９，１０−ビス［２−（メタクリロイルオキシ）ブトキシ］−１，２，３，４−テトラヒドロ−１，４−メタノアントラセン、５−クロロ−９，１０−ビス［２−（アクリロイルオキシ）エトキシ］−１，２，３，４−テトラヒドロ−１，４−メタノアントラセン、５−クロロ−９，１０−ビス［２−（メタクリロイルオキシ）エトキシ］−１，２，３，４−テトラヒドロ−１，４−メタノアントラセン、５−クロロ−９，１０−ビス［２−（アクリロイルオキシ）プロポキシ］−１，２，３，４−テトラヒドロ−１，４−メタノアントラセン、５−クロロ−９，１０−ビス［２−（メタクリロイルオキシ）プロポキシ］−１，２，３，４−テトラヒドロ−１，４−メタノアントラセン、５−クロロ−９，１０−ビス［２−（アクリロイルオキシ）ブトキシ］−１，２，３，４−テトラヒドロ−１，４−メタノアントラセン、５−クロロ−９，１０−ビス［２−（メタクリロイルオキシ）ブトキシ］−１，２，３，４−テトラヒドロ−１，４−メタノアントラセン、５−クロロ−１−メチル−９，１０−ビス［２−（アクリロイルオキシ）エトキシ］−１，２，３，４−テトラヒドロ−１，４−メタノアントラセン、５−クロロ−１−メチル−９，１０−ビス［２−（メタクリロイルオキシ）エトキシ］−１，２，３，４−テトラヒドロ−１，４−メタノアントラセン、５−クロロ−１−メチル−９，１０−ビス［２−（アクリロイルオキシ）プロポキシ］−１，２，３，４−テトラヒドロ−１，４−メタノアントラセン、５−クロロ−１−メチル−９，１０−ビス［２−（メタクリロイルオキシ）プロポキシ］−１，２，３，４−テトラヒドロ−１，４−メタノアントラセン、５−クロロ−１−メチル−９，１０−ビス［２−（アクリロイルオキシ）ブトキシ］−１，２，３，４−テトラヒドロ−１，４−メタノアントラセン、５−クロロ−１−メチル−９，１０−ビス［２−（メタクリロイルオキシ）ブトキシ］−１，２，３，４−テトラヒドロ−１，４−メタノアントラセン、５−クロロ−２−メチル−９，１０−ビス［２−（アクリロイルオキシ）エトキシ］−１，２，３，４−テトラヒドロ−１，４−メタノアントラセン、５−クロロ−２−メチル−９，１０−ビス［２−（メタクリロイルオキシ）エトキシ］−１，２，３，４−テトラヒドロ−１，４−メタノアントラセン、５−クロロ−２−メチル−９，１０−ビス［２−（アクリロイルオキシ）プロポキシ］−１，２，３，４−テトラヒドロ−１，４−メタノアントラセン、５−クロロ−２−メチル−９，１０−ビス［２−（メタクリロイルオキシ）プロポキシ］−１，２，３，４−テトラヒドロ−１，４−メタノアントラセン、５−クロロ−２−メチル−９，１０−ビス［２−（アクリロイルオキシ）ブトキシ］−１，２，３，４−テトラヒドロ−１，４−メタノアントラセン、５−クロロ−２−メチル−９，１０−ビス［２−（メタクリロイルオキシ）ブトキシ］−１，２，３，４−テトラヒドロ−１，４−メタノアントラセン、５−クロロ−１１−メチル−９，１０−ビス［２−（アクリロイルオキシ）エトキシ］−１，２，３，４−テトラヒドロ−１，４−メタノアントラセン、５−クロロ−１１−メチル−９，１０−ビス［２−（メタクリロイルオキシ）エトキシ］−１，２，３，４−テトラヒドロ−１，４−メタノアントラセン、５−クロロ−１１−メチル−９，１０−ビス［２−（アクリロイルオキシ）プロポキシ］−１，２，３，４−テトラヒドロ−１，４−メタノアントラセン、５−クロロ−１１−メチル−９，１０−ビス［２−（メタクリロイルオキシ）プロポキシ］−１，２，３，４−テトラヒドロ−１，４−メタノアントラセン、５−クロロ−１１−メチル−９，１０−ビス［２−（アクリロイルオキシ）ブトキシ］−１，２，３，４−テトラヒドロ−１，４−メタノアントラセン、５−クロロ−１１−メチル−９，１０−ビス［２−（メタクリロイルオキシ）ブトキシ］−１，２，３，４−テトラヒドロ−１，４−メタノアントラセン等が挙げられる。
【００３８】
これらの化合物のうち、下記に示す構造式を有する、９，１０−ビス［２−（アクリロイルオキシ）エトキシ］−１，２，３，４−テトラヒドロ−１，４−メタノアントラセン（構造式１−１）、９，１０−ビス［２−（メタクリロイルオキシ）エトキシ］−１，２，３，４−テトラヒドロ−１，４−メタノアントラセン（構造式１−２）が合成容易でありかつ得られる生成物の屈折率が高いことから特に好ましい。
【００３９】
【化６】
0005863039.tif 000007
【００４０】
［製造方法］
一般式（１）に示す９，１０−ビス｛[２−（メタ）アクリロイルオキシ]アルコキシ｝−１，２，３，４−テトラヒドロ−１，４−メタノアントラセン化合物は、工業的に入手が容易な１，４−ナフトキノン化合物とシクロペンタジエン化合物とのディールス・アルダー反応物を水素化して得られる１，２，３，４，４ａ，９ａ−ヘキサヒドロ−１，４−メタノアントラセン−９，１０−ジオン化合物（下記一般式（４）の化合物）をアルカリ存在下、アルキレンオキシド又はハロゲノアルカノールと反応させる第１反応（アルキレンオキシドとの反応を第１−１反応と称し、ハロゲノアルカノールとの反応を第１−２反応と称す。）と、第１−１反応又は第１−２反応で得られる、一般式（２）に示す９，１０−ビス（２−ヒドロキシアルコキシ）−１，２，３，４−テトラヒドロ−１，４−メタノアントラセン化合物を（メタ）アクリロイル化する第２反応とにより得ることができる。
【００４１】
【化７】
0005863039.tif 000008
【００４２】
（第１−１反応式中、Ｒ１、Ｒ２、Ｒ３、Ｒ４及びＲ５は互いに同一であっても異なっていてもよく、水素原子又はメチル基を示し、Ｒ６は水素原子，メチル基又はエチル基の何れかを示し、Ｘは水素原子、ハロゲン原子又はアルキル基のいずれかを示す。）
【００４３】
【化８】
0005863039.tif 000009
【００４４】
（第１−２反応式中、Ｒ１、Ｒ２、Ｒ３、Ｒ４及びＲ５は互いに同一であっても異なっていてもよく、水素原子又はメチル基を示し、Ｒ６は水素原子，メチル基又はエチル基の何れかを示し、Ｘは水素原子、ハロゲン原子又はアルキル基のいずれかを示す。）
【００４５】
【化９】
0005863039.tif 000010
【００４６】
（第２反応式中、Ｒ１、Ｒ２、Ｒ３、Ｒ４及びＲ５は互いに同一であっても異なっていてもよく、水素原子又はメチル基を示し、Ｒ６は水素原子，メチル基又はエチル基の何れかを示し、Ｒ７は水素原子又はメチル基を示し、Ｘは水素原子、ハロゲン原子又はアルキル基のいずれかを示す。）
【００４７】
上記、第１−１反応式、第１−２反応式及び第２反応式における各Ｘで表されるハロゲン原子及びアルキル基の具体例は、いずれも式（１）におけるＸと同じである。
【００４８】
第１−１反応又は第１−２反応において原料として用いられる１，２，３，４，４ａ，９ａ−ヘキサヒドロ−１，４−メタノアントラセン−９，１０−ジオン化合物は、１，４−ナフトキノン化合物とシクロペンタジエン化合物とのディールス・アルダー反応物である１，４，４ａ，９ａ−テトラヒドロ−１，４−メタノアントラセン−９，１０−ジオン化合物を水素化して得られる。
【００４９】
１，４−ナフトキノン化合物と、シクロペンタジエン化合物とのディールス・アルダー反応は従来公知の方法で行うことができる。例えば、特開平６-３１２９５０号公報の工程１に記載の方法により合成できる。
【００５０】
第１反応の原料である１，４−ナフトキノン化合物としては、例えば次のような化合物が挙げられる。すなわち、１，４−ナフトキノン、６−メチル−１，４−ナフトキノン、６−エチル−１，４−ナフトキノン、５−メチル−１，４−ナフトキノン、５−エチル−１，４−ナフトキノン、６−クロロ−１，４−ナフトキノン、５−クロロ−１，４−ナフトキノン、６−ブロモ−１，４−ナフトキノン、５−ブロモ−１，４−ナフトキノン等が挙げられる。
【００５１】
シクロペンタジエン化合物としては、シクロペンタジエン、１−メチルシクロペンタジエン、２−メチルシクロペンタジエン、５−メチルシクロペンタジエン等を挙げることができる。これらは単独であるいは組み合わせて使用することもできる。また、シクロペンタジエン化合物は、対応するジシクロペンタジエン化合物を加熱し、シクロペンタジエン化合物に分解して用いてもよい。
【００５２】
例えば、ジシクロペンタジエンを１５０℃以上に加熱すると熱分解して、シクロペンタジエンとなる。これを冷却することにより、シクロペンタジエンを単離することができる。メチルシクロペンタジエンも同様にして、メチルジシクロペンタジエンを熱分解して得ることができる。このようにして得たシクロペンタジエンあるいはメチルシクロペンタジエンは、室温で徐々に再び二量化するため、すぐに次の反応に用いることが好ましい。シクロペンタジエンあるいはメチルシクロペンタジエンをナフトキノン化合物と混合すると発熱を伴って、ディールス・アルダー反応を起こし、環状付加物を生成する。メチルシクロペンタジエンがメチル基の置換位置の異なる異性体の混合物となっているものの場合は、ディールス・アルダー反応物がシクロペンタジエンを用いた時に比べ、低融点物となる場合が多いが、以下の接触水素化反応、第１反応、第２反応において、ほぼ同様の反応操作で行うことができ、９，１０−ビス｛[２−（メタ）アクリロイルオキシ]アルコキシ｝−１，２，３，４−テトラヒドロ−１，４−メタノアントラセン化合物を合成することができる。
【００５３】
次に、接触水素化について説明する。上記反応で得られる１，４，４ａ，９ａ−テトラヒドロ−１，４−メタノアントラセン−９，１０−ジオン化合物は、接触水素化触媒の存在下、容易に２、３位の二重結合を接触水素化することができる。触媒としては炭素−炭素二重結合の接触水素化反応に一般的に使用される触媒が使用可能であり、例えば、パラジウム担持活性炭、ラネーニッケル、ラネーコバルト、酸化白金、白金担持活性炭、ニッケル珪藻土、銅クロマイトなどの不均一系触媒；又はクロロトリス（トリフェニルホスフィン）ロジウム、白金−スズ錯体、第三級ホスフィン−コバルトカルボニル錯体などの均一系触媒を挙げることができる。当該接触水素化反応は水素ガスの存在下に行う。使用する触媒の種類によっては常圧で行うことも可能であるが、加圧下で行うことが反応速度が大である場合が多いため望ましい。加圧下で行う場合には、３０ＭＰａ以下、好ましくは２０ＭＰａ以下、更に好ましくは１０ＭＰａ以下であるのが、反応装置、操作性等の面で工業的に有利である。
【００５４】
１，４−ナフトキノン化合物とシクロペンタジエン化合物とのディールス・アルダー反応物を接触水素化して得られた１，２，３，４，４ａ，９ａ−ヘキサヒドロ−１，４−メタノアントラセン−９，１０−ジオン化合物としては、例えば、次のような化合物が挙げられる。すなわち、１，２，３，４，４ａ，９ａ−ヘキサヒドロ−１，４−メタノアントラセン−９，１０−ジオン、６−メチル−１，２，３，４，４ａ，９ａ−ヘキサヒドロ−１，４−メタノアントラセン−９，１０−ジオン、５−メチル−１，２，３，４，４ａ，９ａ−ヘキサヒドロ−１，４−メタノアントラセン−９，１０−ジオン、６−エチル−１，２，３，４，４ａ，９ａ−ヘキサヒドロ−１，４−メタノアントラセン−９，１０−ジオン、５−エチル−１，２，３，４，４ａ，９ａ−ヘキサヒドロ−１，４−メタノアントラセン−９，１０−ジオン、６−クロロ−１，２，３，４，４ａ，９ａ−ヘキサヒドロ−１，４−メタノアントラセン−９，１０−ジオン、５−クロロ−１，２，３，４，４ａ，９ａ−ヘキサヒドロ−１，４−メタノアントラセン−９，１０−ジオン、６−ブロモ−１，２，３，４，４ａ，９ａ−ヘキサヒドロ−１，４−メタノアントラセン−９，１０−ジオン、５−ブロモ−１，２，３，４，４ａ，９ａ−ヘキサヒドロ−１，４−メタノアントラセン−９，１０−ジオン、１−メチル−１，２，３，４，４ａ，９ａ−ヘキサヒドロ−１，４−メタノアントラセン−９，１０−ジオン、６−メチル−１−メチル−１，２，３，４，４ａ，９ａ−ヘキサヒドロ−１，４−メタノアントラセン−９，１０−ジオン、５−メチル−１−メチル−１，２，３，４，４ａ，９ａ−ヘキサヒドロ−１，４−メタノアントラセン−９，１０−ジオン、６−エチル−１−メチル−１，２，３，４，４ａ，９ａ−ヘキサヒドロ−１，４−メタノアントラセン−９，１０−ジオン、５−エチル−１−メチル−１，２，３，４，４ａ，９ａ−ヘキサヒドロ−１，４−メタノアントラセン−９，１０−ジオン、６−クロロ−１−メチル−１，２，３，４，４ａ，９ａ−ヘキサヒドロ−１，４−メタノアントラセン−９，１０−ジオン、５−クロロ−１−メチル−１，２，３，４，４ａ，９ａ−ヘキサヒドロ−１，４−メタノアントラセン−９，１０−ジオン、６−ブロモ−１−メチル−１，２，３，４，４ａ，９ａ−ヘキサヒドロ−１，４−メタノアントラセン−９，１０−ジオン、５−ブロモ−１−メチル−１，２，３，４，４ａ，９ａ−ヘキサヒドロ−１，４−メタノアントラセン−９，１０−ジオン、２−メチル−１，２，３，４，４ａ，９ａ−ヘキサヒドロ−１，４−メタノアントラセン−９，１０−ジオン、６−メチル−２−メチル−１，２，３，４，４ａ，９ａ−ヘキサヒドロ−１，４−メタノアントラセン−９，１０−ジオン、５−メチル−２−メチル−１，２，３，４，４ａ，９ａ−ヘキサヒドロ−１，４−メタノアントラセン−９，１０−ジオン、６−エチル−２−メチル−１，２，３，４，４ａ，９ａ−ヘキサヒドロ−１，４−メタノアントラセン−９，１０−ジオン、５−エチル−２−メチル−１，２，３，４，４ａ，９ａ−ヘキサヒドロ−１，４−メタノアントラセン−９，１０−ジオン、６−クロロ−２−メチル−１，２，３，４，４ａ，９ａ−ヘキサヒドロ−１，４−メタノアントラセン−９，１０−ジオン、５−クロロ−２−メチル−１，２，３，４，４ａ，９ａ−ヘキサヒドロ−１，４−メタノアントラセン−９，１０−ジオン、６−ブロモ−２−メチル−１，２，３，４，４ａ，９ａ−ヘキサヒドロ−１，４−メタノアントラセン−９，１０−ジオン、５−ブロモ−２−メチル−１，２，３，４，４ａ，９ａ−ヘキサヒドロ−１，４−メタノアントラセン−９，１０−ジオン、１１−メチル−１，２，３，４，４ａ，９ａ−ヘキサヒドロ−１，４−メタノアントラセン−９，１０−ジオン、６−メチル−１１−メチル−１，２，３，４，４ａ，９ａ−ヘキサヒドロ−１，４−メタノアントラセン−９，１０−ジオン、５−メチル−１１−メチル−１，２，３，４，４ａ，９ａ−ヘキサヒドロ−１，４−メタノアントラセン−９，１０−ジオン、６−エチル−１１−メチル−１，２，３，４，４ａ，９ａ−ヘキサヒドロ−１，４−メタノアントラセン−９，１０−ジオン、５−エチル−１１−メチル−１，２，３，４，４ａ，９ａ−ヘキサヒドロ−１，４−メタノアントラセン−９，１０−ジオン、６−クロロ−１１−メチル−１，２，３，４，４ａ，９ａ−ヘキサヒドロ−１，４−メタノアントラセン−９，１０−ジオン、５−クロロ−１１−メチル−１，２，３，４，４ａ，９ａ−ヘキサヒドロ−１，４−メタノアントラセン−９，１０−ジオン、６−ブロモ−１１−メチル−１，２，３，４，４ａ，９ａ−ヘキサヒドロ−１，４−メタノアントラセン−９，１０−ジオン、５−ブロモ−１１−メチル−１，２，３，４，４ａ，９ａ−ヘキサヒドロ−１，４−メタノアントラセン−９，１０−ジオン等である。
【００５５】
第１−１反応において使用されるアルキレンオキシドとしては、たとえば、エチレンオキシド、プロピレンオキシド、ブチレンオキシド等が挙げられる。
【００５６】
第１−１反応において使用されるアルカリとしては、水酸化ナトリウム、水酸化カリウム、水酸化リチウム等が挙げられ、通常はそれらの水溶液が使用される。
【００５７】
第１−１反応の溶媒としては、メタノール、エタノール、イソプロピルアルコール等のアルコール系溶媒、アセトン、メチルエチルケトン等のケトン系溶媒、テトラヒドロフラン、１，４−ジオキサン等のエーテル系溶媒、ジメチルフォルムアミド、ジメチルアセトアミド等のアミド系溶媒が挙げられる。
【００５８】
第１−１反応において、アルキレンオキシドは１，２，３，４，４ａ，９ａ−ヘキサヒドロ−１，４−メタノアントラセン−９，１０−ジオン化合物に対して、好ましくは２モル倍以上１５モル倍未満、より好ましくは４モル倍以上１０モル倍未満添加する。２モル倍未満では、１，２，３，４，４ａ，９ａ−ヘキサヒドロ−１，４−メタノアントラセン−９，１０−ジオン化合物が未反応で残り、１５モル倍以上では、生成物の溶解度が高くなりすぎ、収率が低下する。
【００５９】
第１−１反応において、アルカリは１，２，３，４，４ａ，９ａ−ヘキサヒドロ−１，４−メタノアントラセン−９，１０−ジオン化合物に対して、２モル倍以上、３モル倍未満添加する。２モル倍未満では、１，２，３，４，４ａ，９ａ−ヘキサヒドロ−１，４−メタノアントラセン−９，１０−ジオン化合物が未反応で残留し、３モル倍以上加えても、収率は上がらない。
【００６０】
第１−１反応において、反応温度は好ましくは０℃以上６０℃未満、より好ましくは１０℃以上４０℃未満である。０℃未満では反応に時間がかかりすぎ、６０℃以上では不純物が多くなり収率が低下する。
【００６１】
第１−１反応で得られる９，１０−ビス（２−ヒドロキシアルコキシ）−１，２，３，４−テトラヒドロ−１，４−メタノアントラセン化合物としては、たとえば次の化合物が挙げられる。すなわち、９，１０−ビス（２−ヒドロキシエトキシ）−１，２，３，４−テトラヒドロ−１，４−メタノアントラセン、９，１０−ビス（２−ヒドロキシプロポキシ）−１，２，３，４−テトラヒドロ−１，４−メタノアントラセン、９，１０−ビス（２−ヒドロキシブトキシ）−１，２，３，４−テトラヒドロ−１，４−メタノアントラセン、１−メチル−９，１０−ビス（２−ヒドロキシエトキシ）−１，２，３，４−テトラヒドロ−１，４−メタノアントラセン、１−メチル−９，１０−ビス（２−ヒドロキシプロポキシ）−１，２，３，４−テトラヒドロ−１，４−メタノアントラセン、１−メチル−９，１０−ビス（２−ヒドロキシブトキシ）−１，２，３，４−テトラヒドロ−１，４−メタノアントラセン、２−メチル−９，１０−ビス（２−ヒドロキシエトキシ）−１，２，３，４−テトラヒドロ−１，４−メタノアントラセン、２−メチル−９，１０−ビス（２−ヒドロキシプロポキシ）−１，２，３，４−テトラヒドロ−１，４−メタノアントラセン、２−メチル−９，１０−ビス（２−ヒドロキシブトキシ）−１，２，３，４−テトラヒドロ−１，４−メタノアントラセン、１１−メチル−９，１０−ビス（２−ヒドロキシエトキシ）−１，２，３，４−テトラヒドロ−１，４−メタノアントラセン、１１−メチル−９，１０−ビス（２−ヒドロキシプロポキシ）−１，２，３，４−テトラヒドロ−１，４−メタノアントラセン、１１−メチル−９，１０−ビス（２−ヒドロキシブトキシ）−１，２，３，４−テトラヒドロ−１，４−メタノアントラセン、６−メチル−９，１０−ビス（２−ヒドロキシエトキシ）−１，２，３，４−テトラヒドロ−１，４−メタノアントラセン、６−メチル−９，１０−ビス（２−ヒドロキシプロポキシ）−１，２，３，４−テトラヒドロ−１，４−メタノアントラセン、６−メチル−９，１０−ビス（２−ヒドロキシブトキシ）−１，２，３，４−テトラヒドロ−１，４−メタノアントラセン、１，６−ジメチル−９，１０−ビス（２−ヒドロキシエトキシ）−１，２，３，４−テトラヒドロ−１，４−メタノアントラセン、１，６−ジメチル−９，１０−ビス（２−ヒドロキシプロポキシ）−１，２，３，４−テトラヒドロ−１，４−メタノアントラセン、１，６−ジメチル−９，１０−ビス（２−ヒドロキシブトキシ）−１，２，３，４−テトラヒドロ−１，４−メタノアントラセン、２，６−ジメチル−９，１０−ビス（２−ヒドロキシエトキシ）−１，２，３，４−テトラヒドロ−１，４−メタノアントラセン、２，６−ジメチル−９，１０−ビス（２−ヒドロキシプロポキシ）−１，２，３，４−テトラヒドロ−１，４−メタノアントラセン、２，６−ジメチル−９，１０−ビス（２−ヒドロキシブトキシ）−１，２，３，４−テトラヒドロ−１，４−メタノアントラセン、６，１１−ジメチル−９，１０−ビス（２−ヒドロキシエトキシ）−１，２，３，４−テトラヒドロ−１，４−メタノアントラセン、６，１１−ジメチル−９，１０−ビス（２−ヒドロキシプロポキシ）−１，２，３，４−テトラヒドロ−１，４−メタノアントラセン、６，１１−ジメチル−９，１０−ビス（２−ヒドロキシブトキシ）−１，２，３，４−テトラヒドロ−１，４−メタノアントラセン、５−メチル−９，１０−ビス（２−ヒドロキシエトキシ）−１，２，３，４−テトラヒドロ−１，４−メタノアントラセン、５−メチル−９，１０−ビス（２−ヒドロキシプロポキシ）−１，２，３，４−テトラヒドロ−１，４−メタノアントラセン、５−メチル−９，１０−ビス（２−ヒドロキシブトキシ）−１，２，３，４−テトラヒドロ−１，４−メタノアントラセン、１，５−ジメチル−９，１０−ビス（２−ヒドロキシエトキシ）−１，２，３，４−テトラヒドロ−１，４−メタノアントラセン、１，５−ジメチル−９，１０−ビス（２−ヒドロキシプロポキシ）−１，２，３，４−テトラヒドロ−１，４−メタノアントラセン、１，５−ジメチル−９，１０−ビス（２−ヒドロキシブトキシ）−１，２，３，４−テトラヒドロ−１，４−メタノアントラセン、２，５−ジメチル−９，１０−ビス（２−ヒドロキシエトキシ）−１，２，３，４−テトラヒドロ−１，４−メタノアントラセン、２，５−ジメチル−９，１０−ビス（２−ヒドロキシプロポキシ）−１，２，３，４−テトラヒドロ−１，４−メタノアントラセン、２，５−ジメチル−９，１０−ビス（２−ヒドロキシブトキシ）−１，２，３，４−テトラヒドロ−１，４−メタノアントラセン、５，１１−ジメチル−９，１０−ビス（２−ヒドロキシエトキシ）−１，２，３，４−テトラヒドロ−１，４−メタノアントラセン、５，１１−ジメチル−９，１０−ビス（２−ヒドロキシプロポキシ）−１，２，３，４−テトラヒドロ−１，４−メタノアントラセン、５，１１−ジメチル−９，１０−ビス（２−ヒドロキシブトキシ）−１，２，３，４−テトラヒドロ−１，４−メタノアントラセン、６−エチル−９，１０−ビス（２−ヒドロキシエトキシ）−１，２，３，４−テトラヒドロ−１，４−メタノアントラセン、６−エチル−９，１０−ビス（２−ヒドロキシプロポキシ）−１，２，３，４−テトラヒドロ−１，４−メタノアントラセン、６−エチル−９，１０−ビス（２−ヒドロキシブトキシ）−１，２，３，４−テトラヒドロ−１，４−メタノアントラセン、６−エチル−１−メチル−９，１０−ビス（２−ヒドロキシエトキシ）−１，２，３，４−テトラヒドロ−１，４−メタノアントラセン、６−エチル−１−メチル−９，１０−ビス（２−ヒドロキシプロポキシ）−１，２，３，４−テトラヒドロ−１，４−メタノアントラセン、６−エチル−１−メチル−９，１０−ビス（２−ヒドロキシブトキシ）−１，２，３，４−テトラヒドロ−１，４−メタノアントラセン、６−エチル−２−メチル−９，１０−ビス（２−ヒドロキシエトキシ）−１，２，３，４−テトラヒドロ−１，４−メタノアントラセン、６−エチル−２−メチル−９，１０−ビス（２−ヒドロキシプロポキシ）−１，２，３，４−テトラヒドロ−１，４−メタノアントラセン、６−エチル−２−メチル−９，１０−ビス（２−ヒドロキシブトキシ）−１，２，３，４−テトラヒドロ−１，４−メタノアントラセン、６−エチル−１１−メチル−９，１０−ビス（２−ヒドロキシエトキシ）−１，２，３，４−テトラヒドロ−１，４−メタノアントラセン、６−エチル−１１−メチル−９，１０−ビス（２−ヒドロキシプロポキシ）−１，２，３，４−テトラヒドロ−１，４−メタノアントラセン、６−エチル−１１−メチル−９，１０−ビス（２−ヒドロキシブトキシ）−１，２，３，４−テトラヒドロ−１，４−メタノアントラセン、５−エチル−９，１０−ビス（２−ヒドロキシエトキシ）−１，２，３，４−テトラヒドロ−１，４−メタノアントラセン、５−エチル−９，１０−ビス（２−ヒドロキシプロポキシ）−１，２，３，４−テトラヒドロ−１，４−メタノアントラセン、５−エチル−９，１０−ビス（２−ヒドロキシブトキシ）−１，２，３，４−テトラヒドロ−１，４−メタノアントラセン、５−エチル−１−メチル−９，１０−ビス（２−ヒドロキシエトキシ）−１，２，３，４−テトラヒドロ−１，４−メタノアントラセン、５−エチル−１−メチル−９，１０−ビス（２−ヒドロキシプロポキシ）−１，２，３，４−テトラヒドロ−１，４−メタノアントラセン、５−エチル−１−メチル−９，１０−ビス（２−ヒドロキシブトキシ）−１，２，３，４−テトラヒドロ−１，４−メタノアントラセン、５−エチル−２−メチル−９，１０−ビス（２−ヒドロキシエトキシ）−１，２，３，４−テトラヒドロ−１，４−メタノアントラセン、５−エチル−２−メチル−９，１０−ビス（２−ヒドロキシプロポキシ）−１，２，３，４−テトラヒドロ−１，４−メタノアントラセン、５−エチル−２−メチル−９，１０−ビス（２−ヒドロキシブトキシ）−１，２，３，４−テトラヒドロ−１，４−メタノアントラセン、５−エチル−１１−メチル−９，１０−ビス（２−ヒドロキシエトキシ）−１，２，３，４−テトラヒドロ−１，４−メタノアントラセン、５−エチル−１１−メチル−９，１０−ビス（２−ヒドロキシプロポキシ）−１，２，３，４−テトラヒドロ−１，４−メタノアントラセン、５−エチル−１１−メチル−９，１０−ビス（２−ヒドロキシブトキシ）−１，２，３，４−テトラヒドロ−１，４−メタノアントラセン等が挙げられる。
【００６２】
さらに、６−クロロ−９，１０−ビス（２−ヒドロキシエトキシ）−１，２，３，４−テトラヒドロ−１，４−メタノアントラセン、６−クロロ−９，１０−ビス（２−ヒドロキシプロポキシ）−１，２，３，４−テトラヒドロ−１，４−メタノアントラセン、６−クロロ−９，１０−ビス（２−ヒドロキシブトキシ）−１，２，３，４−テトラヒドロ−１，４−メタノアントラセン、６−クロロ−１−メチル−９，１０−ビス（２−ヒドロキシエトキシ）−１，２，３，４−テトラヒドロ−１，４−メタノアントラセン、６−クロロ−１−メチル−９，１０−ビス（２−ヒドロキシプロポキシ）−１，２，３，４−テトラヒドロ−１，４−メタノアントラセン、６−クロロ−１−メチル−９，１０−ビス（２−ヒドロキシブトキシ）−１，２，３，４−テトラヒドロ−１，４−メタノアントラセン、６−クロロ−２−メチル−９，１０−ビス（２−ヒドロキシエトキシ）−１，２，３，４−テトラヒドロ−１，４−メタノアントラセン、６−クロロ−２−メチル−９，１０−ビス（２−ヒドロキシプロポキシ）−１，２，３，４−テトラヒドロ−１，４−メタノアントラセン、６−クロロ−２−メチル−９，１０−ビス（２−ヒドロキシブトキシ）−１，２，３，４−テトラヒドロ−１，４−メタノアントラセン、６−クロロ−１１−メチル−９，１０−ビス（２−ヒドロキシエトキシ）−１，２，３，４−テトラヒドロ−１，４−メタノアントラセン、６−クロロ−１１−メチル−９，１０−ビス（２−ヒドロキシプロポキシ）−１，２，３，４−テトラヒドロ−１，４−メタノアントラセン、６−クロロ−１１−メチル−９，１０−ビス（２−ヒドロキシブトキシ）−１，２，３，４−テトラヒドロ−１，４−メタノアントラセン、５−クロロ−９，１０−ビス（２−ヒドロキシエトキシ）−１，２，３，４−テトラヒドロ−１，４−メタノアントラセン、５−クロロ−９，１０−ビス（２−ヒドロキシプロポキシ）−１，２，３，４−テトラヒドロ−１，４−メタノアントラセン、５−クロロ−９，１０−ビス（２−ヒドロキシブトキシ）−１，２，３，４−テトラヒドロ−１，４−メタノアントラセン、５−クロロ−１−メチル−９，１０−ビス（２−ヒドロキシエトキシ）−１，２，３，４−テトラヒドロ−１，４−メタノアントラセン、５−クロロ−１−メチル−９，１０−ビス（２−ヒドロキシプロポキシ）−１，２，３，４−テトラヒドロ−１，４−メタノアントラセン、５−クロロ−１−メチル−９，１０−ビス（２−ヒドロキシブトキシ）−１，２，３，４−テトラヒドロ−１，４−メタノアントラセン、５−クロロ−２−メチル−９，１０−ビス（２−ヒドロキシエトキシ）−１，２，３，４−テトラヒドロ−１，４−メタノアントラセン、５−クロロ−２−メチル−９，１０−ビス（２−ヒドロキシプロポキシ）−１，２，３，４−テトラヒドロ−１，４−メタノアントラセン、５−クロロ−２−メチル−９，１０−ビス（２−ヒドロキシブトキシ）−１，２，３，４−テトラヒドロ−１，４−メタノアントラセン、５−クロロ−１１−メチル−９，１０−ビス（２−ヒドロキシエトキシ）−１，２，３，４−テトラヒドロ−１，４−メタノアントラセン、５−クロロ−１１−メチル−９，１０−ビス（２−ヒドロキシプロポキシ）−１，２，３，４−テトラヒドロ−１，４−メタノアントラセン、５−クロロ−１１−メチル−９，１０−ビス（２−ヒドロキシブトキシ）−１，２，３，４−テトラヒドロ−１，４−メタノアントラセン、６−ブロモ−９，１０−ビス（２−ヒドロキシエトキシ）−１，２，３，４−テトラヒドロ−１，４−メタノアントラセン、６−ブロモ−９，１０−ビス（２−ヒドロキシプロポキシ）−１，２，３，４−テトラヒドロ−１，４−メタノアントラセン、６−ブロモ−９，１０−ビス（２−ヒドロキシブトキシ）−１，２，３，４−テトラヒドロ−１，４−メタノアントラセン、６−ブロモ−１−メチル−９，１０−ビス（２−ヒドロキシエトキシ）−１，２，３，４−テトラヒドロ−１，４−メタノアントラセン、６−ブロモ−１−メチル−９，１０−ビス（２−ヒドロキシプロポキシ）−１，２，３，４−テトラヒドロ−１，４−メタノアントラセン、６−ブロモ−１−メチル−９，１０−ビス（２−ヒドロキシブトキシ）−１，２，３，４−テトラヒドロ−１，４−メタノアントラセン、６−ブロモ−２−メチル−９，１０−ビス（２−ヒドロキシエトキシ）−１，２，３，４−テトラヒドロ−１，４−メタノアントラセン、６−ブロモ−２−メチル−９，１０−ビス（２−ヒドロキシプロポキシ）−１，２，３，４−テトラヒドロ−１，４−メタノアントラセン、６−ブロモ−２−メチル−９，１０−ビス（２−ヒドロキシブトキシ）−１，２，３，４−テトラヒドロ−１，４−メタノアントラセン、６−ブロモ−１１−メチル−９，１０−ビス（２−ヒドロキシエトキシ）−１，２，３，４−テトラヒドロ−１，４−メタノアントラセン、６−ブロモ−１１−メチル−９，１０−ビス（２−ヒドロキシプロポキシ）−１，２，３，４−テトラヒドロ−１，４−メタノアントラセン、６−ブロモ−１１−メチル−９，１０−ビス（２−ヒドロキシブトキシ）−１，２，３，４−テトラヒドロ−１，４−メタノアントラセン、５−ブロモ−９，１０−ビス（２−ヒドロキシエトキシ）−１，２，３，４−テトラヒドロ−１，４−メタノアントラセン、５−ブロモ−９，１０−ビス（２−ヒドロキシプロポキシ）−１，２，３，４−テトラヒドロ−１，４−メタノアントラセン、５−ブロモ−９，１０−ビス（２−ヒドロキシブトキシ）−１，２，３，４−テトラヒドロ−１，４−メタノアントラセン、５−ブロモ−１−メチル−９，１０−ビス（２−ヒドロキシエトキシ）−１，２，３，４−テトラヒドロ−１，４−メタノアントラセン、５−ブロモ−１−メチル−９，１０−ビス（２−ヒドロキシプロポキシ）−１，２，３，４−テトラヒドロ−１，４−メタノアントラセン、５−ブロモ−１−メチル−９，１０−ビス（２−ヒドロキシブトキシ）−１，２，３，４−テトラヒドロ−１，４−メタノアントラセン、５−ブロモ−２−メチル−９，１０−ビス（２−ヒドロキシエトキシ）−１，２，３，４−テトラヒドロ−１，４−メタノアントラセン、５−ブロモ−２−メチル−９，１０−ビス（２−ヒドロキシプロポキシ）−１，２，３，４−テトラヒドロ−１，４−メタノアントラセン、５−ブロモ−２−メチル−９，１０−ビス（２−ヒドロキシブトキシ）−１，２，３，４−テトラヒドロ−１，４−メタノアントラセン、５−ブロモ−１１−メチル−９，１０−ビス（２−ヒドロキシエトキシ）−１，２，３，４−テトラヒドロ−１，４−メタノアントラセン、５−ブロモ−１１−メチル−９，１０−ビス（２−ヒドロキシプロポキシ）−１，２，３，４−テトラヒドロ−１，４−メタノアントラセン、５−ブロモ−１１−メチル−９，１０−ビス（２−ヒドロキシブトキシ）−１，２，３，４−テトラヒドロ−１，４−メタノアントラセン等が挙げられる。
【００６３】
次に、第１−２反応について説明する。第１−２反応において使用されるハロゲノアルカノールとしては、たとえば、１−ブロモ−２−エタノール、１−クロロ−２−エタノール、１−ブロモ−２−プロパノール、１−クロロ−２−プロパノール、１−ブロモ−２−ブタノール、１−クロロ−２−ブタノール等が挙げられる。
【００６４】
第１−２反応において使用されるアルカリとしては、水酸化ナトリウム、水酸化カリウム、水酸化リチウム等が挙げられ、通常はそれらの水溶液が使用される。
【００６５】
第１−２反応において、ハロゲノアルカノールは１，２，３，４，４ａ，９ａ−ヘキサヒドロ−１，４−メタノアントラセン−９，１０−ジオン化合物に対して好ましくは２モル倍以上４モル倍未満、より好ましくは２．５モル倍以上３．５モル倍未満添加する。２モル倍未満では、１，２，３，４，４ａ，９ａ−ヘキサヒドロ−１，４−メタノアントラセン−９，１０−ジオン化合物が未反応で残り、４モル倍以上では、生成物の溶解度が高くなりすぎ、収率が低下する。
【００６６】
第１−２反応において、アルカリは１，２，３，４，４ａ，９ａ−ヘキサヒドロ−１，４−メタノアントラセン−９，１０−ジオン化合物に対して、２モル倍以上、５モル倍未満添加する。２モル倍未満では、１，２，３，４，４ａ，９ａ−ヘキサヒドロ−１，４−メタノアントラセン−９，１０−ジオン化合物が未反応で残留し、５モル倍以上加えても、収率は上がらない。
【００６７】
第１−２反応において、反応温度は好ましくは４０℃以上１３０℃未満、より好ましくは６０℃以上１００℃未満である。４０℃未満では反応に時間がかかりすぎ、１３０℃以上では不純物が多くなり収率が低下する。
【００６８】
反応時間は、反応温度によるが、通常２時間以上１２時間未満である。
【００６９】
第１−２反応で得られる９，１０−ビス（２−ヒドロキシアルコキシ）−１，２，３，４−テトラヒドロ−１，４−メタノアントラセン化合物の具体例は、第１−１反応で得られる化合物の具体例と同様である。
【００７０】
次に、第２反応について説明する。一般式（２）に示す９，１０−ビス（２−ヒドロキシアルコキシ）−１，２，３，４−テトラヒドロ−１，４−メタノアントラセン化合物を（メタ）アクリロイル化することによって、一般式（１）に示す９，１０−ビス｛[２−（メタ）アクリロイルオキシ]アルコキシ｝−１，２，３，４−テトラヒドロ−１，４−メタノアントラセン化合物を得ることができる。
【００７１】
【化１０】
0005863039.tif 000011
【００７２】
（一般式（１）中、Ｒ１、Ｒ２、Ｒ３、Ｒ４及びＲ５は互いに同一であっても異なっていてもよく、水素原子又はメチル基を示し、Ｒ６は水素原子，メチル基又はエチル基の何れかを示し、Ｒ７は水素原子又はメチル基を示し、Ｘは水素原子、ハロゲン原子又はアルキル基のいずれかを示す。）
【００７３】
【化１１】
0005863039.tif 000012
【００７４】
（一般式（２）中、Ｒ１、Ｒ２、Ｒ３、Ｒ４及びＲ５は互いに同一であっても異なっていてもよく、水素原子又はメチル基を示し、Ｒ６は水素原子，メチル基又はエチル基の何れかを表し、Ｘは水素原子、ハロゲン原子又はアルキル基のいずれかを示す。）
【００７５】
第２反応の原料である、一般式（２）に示す１，２，３，４−テトラヒドロ−１，４−メタノアントラセン骨格を有するジオール化合物は、第１-１反応、又は第１−２反応によって得られた化合物である。
【００７６】
第２反応で用いられる（メタ）アクリロイル化剤としては、ハロゲン化（メタ）アクリロイルが用いられる。ハロゲン化（メタ）アクリロイルとしては、塩化アクリロイル、塩化メタクリロイル、臭化アクリロイル又は臭化メタクリロイルが挙げられる。その中でも特に塩化アクリロイル又は塩化メタクリロイルが収率よく目的物が得られるため好ましい。
【００７７】
第２反応におけるハロゲン化（メタ）アクリロイルの添加量は９，１０−ビス（２−ヒドロキシアルコキシ）−１，２，３，４−テトラヒドロ−１，４−メタノアントラセン化合物１モルに対して、通常２．０モル倍以上４．０モル倍未満、好ましくは２．２モル倍以上３モル倍未満である。２．０モル倍未満の場合は、原料の９，１０−ビス（２−ヒドロキシアルコキシ）−１，２，３，４−テトラヒドロ−１，４−メタノアントラセン化合物が未反応のまま残ってしまい、一方、４．０モル倍以上の場合は、ハロゲン化（メタ）アクリロイルが一部重合し、得られた９，１０−ビス｛[２−（メタ）アクリロイルオキシ]アルコキシ｝−１，２，３，４−テトラヒドロ−１，４−メタノアントラセン化合物の純度が低下してしまい、いずれも好ましくない。
【００７８】
第２反応で用いられる塩基はアルカリ又は有機塩基が挙げられる。アルカリとしては、水酸化ナトリウム、水酸化カリウム、水酸化リチウム、炭酸カリウム、炭酸ナトリウムが好ましく、水酸化ナトリウムがより好ましい。有機塩基としては、ピリジン、α−ピコリン，γ−ピコリン、トリエチルアミン，トリブチルアミン，ジエチルアミン、ジブチルアミン、エチルアミン、ブチルアミン等が挙げられる。中でも、トリエチルアミンが反応し易いことからより好ましい。
【００７９】
第２反応で用いる塩基の添加量は、９，１０−ビス（２−ヒドロキシアルコキシ）−１，２，３，４−テトラヒドロ−１，４−メタノアントラセン化合物１モルに対して、通常１．５モル倍以上３モル倍未満である。塩基の使用量が１．５モル未満の場合は、ハロゲン化（メタ）アクリロイルの滴下中に水層のｐＨが酸性になり、選択率が低下する場合がある。一方、塩基の使用量が３モル倍以上の場合は、ハロゲン化（メタ）アクリロイルが分解する場合があり好ましくない。
【００８０】
第２反応は、通常は溶媒の存在下で行なう。溶媒の種類は特に制限されないが、塩基が有機塩基の場合は、ベンゼン、トルエン、ｏ−キシレン等の芳香族系溶媒、塩化メチレン、ジクロロエタン、ジクロロエチレンのようなハロゲン化炭化水素系溶媒、アセトン、メチルエチルケトン、メチル−ｉ−ブチルケトン、シクロヘキサノンのようなケトン系溶媒、テトラヒドロフラン、１，４−ジオキサン等のエーテル系溶媒、ジメチルホルムアミド、ジメチルアセトアミド、ｎ−メチルピロリドンのようなアミド系溶媒が好適に用いられる。
【００８１】
塩基がアルカリの場合は、水溶性溶媒が好ましく、アセトン、メチルエチルケトンのようなケトン系溶媒、、テトラヒドロフラン、１，４−ジオキサンのようなエーテル系溶媒、メタノール、エタノール、イソプロパノールのようなアルコール系溶媒、ジメチルアセトアミド、ジメチルホルムアミドのようなアミド系溶媒が好適に用いられる。
【００８２】
（メタ）アクリロイル化反応に要する時間は、特に限定されないが、塩基が有機塩基である場合は通常０．１時間以上４時間未満、特に０．４時間以上１．０時間未満の範囲が好ましく、塩基がアルカリである場合は、通常０．１時間以上２時間未満、特に０．２時間以上０．５時間未満が好ましい。
【００８３】
このようにして得られた９，１０−ビス｛[２−（メタ）アクリロイルオキシ]アルコキシ｝−１，２，３，４−テトラヒドロ−１，４−メタノアントラセン化合物は、室温で液状であり、かつ流動性があり、取り扱いが容易な物質である。
【００８４】
得られた化合物の同定は、１Ｈ−ＮＭＲスペクトル、ＩＲスペクトルを用いて行い、相当する９，１０−ビス｛[２−（メタ）アクリロイルオキシ]アルコキシ｝−１，２，３，４−テトラヒドロ−１，４−メタノアントラセン化合物又はその前駆体９，１０−ビス（２−ヒドロキシアルコキシ）−１，２，３，４−テトラヒドロ−１，４−メタノアントラセン化合物であることを確認した。
【００８５】
［重合性組成物］
かくして得られた９，１０−ビス｛[２−（メタ）アクリロイルオキシ]アルコキシ｝−１，２，３，４−テトラヒドロ−１，４−メタノアントラセン化合物は、ラジカル重合により、重合物とすることができる。本発明の９，１０−ビス｛[２−（メタ）アクリロイルオキシ]アルコキシ｝−１，２，３，４−テトラヒドロ−１，４−メタノアントラセン化合物のラジカル重合を促進するためには、ラジカル重合開始剤を添加することが好ましい。
【００８６】
このようなラジカル重合開始剤には、光ラジカル重合開始剤と熱ラジカル重合開始剤とがある。
【００８７】
光ラジカル重合開始剤としては、例えば、２，２−ジメトキシ−１，２−ジフェニルエタン−１−オン、１−ヒドロキシシクロヘキシルフェニルケトン、２−ヒドロキシ−２−メチル−１−フェニルプロパン−１−オン、１−［４−（２−ヒドロキシエトキシ）フェニル］−２−ヒドロキシ−２−メチルプロパン−１−オン、２−メチル−１−（４−メチルチオフェニル）−２−モルフォリノプロパン−１−オン、２−ベンジル−２−ジメチルアミノ−１−（４−モルフォリノフェニル）ブタン−１−オン、２，４，６−トリメチルベンゾイルジフェニルホスフィンオキサイド、ビス（２，４，６−トリメチルベンゾイル）フェニルホスフィンオキサイド、２−イソプロピルチオキサントン、２−ｔ−ブチルアントラキノン等が挙げられる。実際の工業製品としてはＢＡＳＦ社製のイルガキュア６５１、イルガキュア１８４、ダロキュア１１７３、イルガキュア９０７、イルガキュア３６９、ダロキュアＴＰＯ、イルガキュア８１９が挙げられる（イルガキュア、ダロキュアはＢＡＳＦ社の登録商標）。
【００８８】
そして、９，１０−ビス｛[２−（メタ）アクリロイルオキシ]アルコキシ｝−１，２，３，４−テトラヒドロ−１，４−メタノアントラセン化合物とラジカル重合開始剤を混合することによりラジカル重合性組成物とすることができる。
【００８９】
本発明の光ラジカル重合性組成物において、上記の９，１０−ビス[２−（メタ）アクリロイルオキシ]−１，２，３，４−テトラヒドロ−１，４−メタノアントラセン化合物を単独で用いて、重合物とすることもできるが、当該９，１０−ビス[２−（メタ）アクリロイルオキシ]−１，２，３，４−テトラヒドロ−１，４−メタノアントラセン化合物以外の公知のラジカル重合性モノマーを加えて共重合性の光ラジカル重合性組成物として共重合させることも出来る。
【００９０】
共重合させるラジカル重合性モノマーとして、例えば、テトラエチレングリコールジアクリレート、トリメチロールプロパントリアクリレート、ペンタエリスリトールトリアクリレート、エポキシアクリレート、ウレタンアクリレートポリエステルアクリレート、ポリブタジエンアクリレート、ポリオールアクリレート、ポリエーテルアクリレート、シリコーン樹脂アクリレート、イミドアクリレートさらには、スチレン、酢酸ビニル、アクリル酸、メタクリル酸、アクリロニトリル、メタクリロニトリル、アクリルアミド、アクリル酸エステル、メタクリル酸エステル、フェニルアクリレート、フェニルメタクリレート、ｐ−トリルアクリレート、ｐ−トリルメタクリレート、ｍ−トリルアクリレート、ｍ−トリルメタクリレート、ｏ−トリルアクリレート、ｏ−トリルメタクリレート、２−フェノキシエチルアクリレート、２−フェノキシエチルメタクリレート、ビフェニル−４−イル−アクリレート、ビフェニル−４−イル−メタクリレート、４−フェノキシフェニルアクリレート、４−フェノキシフェニルメタクリレート、２−フェノキシフェニルアクリレート、２−フェノキシフェニルメタクリレート、２−（ビフェニル−２−イルオキシ）エチルアクリレート、２−（ビフェニル−２−イルオキシ）エチルメタクリレート等が挙げられる。
【００９１】
これらのラジカル重合性モノマーと本発明の９，１０−ビス[（メタ）アクリロイルオキシ]−１，２，３，４−テトラヒドロ−１，４−メタノアントラセン化合物とを共重合することにより、９，１０−ビス[（メタ）アクリロイルオキシ]−１，２，３，４−テトラヒドロ−１，４−メタノアントラセン化合物のラジカル重合性モノマーを用いない場合に比べ、得られる重合物の屈折率向上のほか、耐熱性、耐溶剤性、硬度、あるいは酸素非透過性などを高めることができる。
【００９２】
また、２−（ビフェニル−４−イルオキシ）エチルアクリレート、２−（ビフェニル−４−イルオキシ）エチルメタクリレート等のビフェニル系アクリレート、９，９−ビス［４−（３−アクリロイルオキシ−２−ヒドロキシ）プロポキシフェニル］フルオレン、９，９−ビス（４−メタクリロイルオキシフェニル）フルオレン、９，９−ビス（４−アクリロイルオキシフェニル）フルオレン、９，９−ビス［４−（２−メタクリロイルオキシエトキシ）フェニル］フルオレン、９，９−ビス［４−（２−アクリロイルオキシエトキシ）フェニル］フルオレン、９，９−ビス｛４−［２−（３−アクリロイルオキシ−２−ヒドロキシ−プロポキシ）−エトキシ］フェニル｝フルオレン、９，９−ビス［４−（３−アクリロイルオキシ−２−ヒドロキシ）プロポキシ−３−メチルフェニル］フルオレン、９，９−ビス（４−ヒドロキシフェニル）フルオレンのグリシジルエーテルのアクリル酸付加物等のフルオレン系アクリレート等の屈折率の高いラジカル重合性モノマーと共重合させることもできる。
【００９３】
光ラジカル重合開始剤の添加濃度は、９，１０−ビス｛[２−（メタ）アクリロイルオキシ]アルコキシ｝−１，２，３，４−テトラヒドロ−１，４−メタノアントラセン化合物および必要に応じて併用されるラジカル重合性化合物の合計重量に対して０．１〜５重量％の範囲から選ばれ、好ましくは０．５〜２重量％である。０．１重量％より少ないと重合速度が遅く、５重量％より多いと重合物の物性が悪化するので好ましくない。
【００９４】
また、９，１０−ビス｛[２−（メタ）アクリロイルオキシ]アルコキシ｝−１，２，３，４−テトラヒドロ−１，４−メタノアントラセン化合物は熱ラジカル重合開始剤を用いて重合物となす事も出来る。
【００９５】
熱ラジカル重合開始剤としては、有機過酸化物やアゾ系化合物等のどちらでも使用可能である。有機過酸化物としては、例えばｔ− ヘキシルパーオキシイソプロピルモノカーボネート、ｔ− ヘキシルパーオキシ−２−エチルヘキサノエート、ｔ−ブチルパーオキシ−３，５，６−トリメチルヘキサノエート、ｔ−ブチルパーオキシイソプロピルカーボネート類等のパーオキシ エステル類、１，１−ビス(ｔ−ヘキシルパーオキシ) −３，３，６− トリメチルシクロヘキサン等のパーオキシケタール類、 ラウロイルパーオキサイド等のジアシルパーオキサイド 類等を挙げることができる。またアゾ系化合物の開始剤 としては、例えば２，２’−アゾビスイソブチロニトリルや、２，２’−アゾビス(２−メチルブチロニトリル)、１，１’−アゾビ (シクロヘキサン−１−カーボニトリル)等のアゾニトリル類を挙げることができる。
【００９６】
本発明の重合性組成物は、本発明の効果を損なわない範囲において、希釈剤、着色剤、有機又は無機の充填剤、レベリング剤、界面活性剤、消泡剤、増粘剤、難燃剤、酸化防止剤、安定剤、滑剤、可塑剤等の各種樹脂添加剤を配合してもよい。
【００９７】
［重合方法］
当該ラジカル重合性組成物の重合はフィルム状で行うことも出来るし、塊状に硬化させることも可能である。フィルム状に重合させる場合は、液状の当該重合性組成物をたとえばポリエステルフィルムなどの基材に、たとえばバーコーターなどを用いて膜厚５〜３００ミクロンになるように塗布する。本発明の９，１０−ビス｛[２−（メタ）アクリロイルオキシ]アルコキシ｝−１，２，３，４−テトラヒドロ−１，４−メタノアントラセン化合物は、薄膜だけでなく厚膜においても容易に重合させることができる。
【００９８】
このようにして調製した塗布膜に活性エネルギー線を照射することにより重合させることができる。用いられる光源としては、使用する光ラジカル重合開始剤によって異なるが、２５０〜５００ｎｍの波長の活性エネルギー線が用いられる。したがって、上記の波長の活性エネルギー線を照射できる光源として、高圧水銀ランプ、超高圧水銀ランプ、ハロゲンランプ、メタルハライドランプ、ＵＶ−ＬＥＤ、青色ＬＥＤ、白色ＬＥＤ等の光源が使用可能である。また、太陽光線を使用することもできる。特に、本発明の９，１０−ビス[（メタ）アクリロイルオキシ]−１，２，３，４−テトラヒドロ−１，４−メタノアントラセン化合物は、ＵＶ硬化装置として最も広く用いられている光源である高圧水銀ランプ（波長３６６ｎｍ）をもちいて重合させることができることから、工業的に非常に有用な化合物である。
【００９９】
紫外線や可視光線等の活性エネルギー線による光ラジカル重合は、硬化が速く、効率よく透明性の高い重合物を得ることができるので、特に本発明の化合物を光学用途に用いる場合は、光ラジカル重合によることが好ましい。
【０１００】
光ラジカル重合の判定は、タック・フリーテスト（指触テスト）に基づいて行った。すなわち、光照射によりフィルム表面の光ラジカル重合性組成物のタック（べたつき）が取れるまでの時間を硬化時間とした。
【０１０１】
［重合物］
このようにして得られた、９，１０−ビス｛[２−（メタ）アクリロイルオキシ]アルコキシ｝−１，２，３，４−テトラヒドロ−１，４−メタノアントラセン化合物を重合させて得られるフィルム、シートもしくは塊状物は、高い屈折率を示し、またその構造から、高い耐熱性、高硬度、高光沢性等が期待できる工業的に有用なものである。
【０１０２】
下記の実施例により本発明を例示するが、これらの実施例は本発明の範囲を限定するものではない。特記しない限り、すべての部および百分率は重量基準である。
【実施例】
【０１０３】
生成物の確認は下記の機器による測定により行った。
（１）融点：ゲレンキャンプ社製の融点測定装置、型式ＭＦＢ−５９５（ＪＩＳ  Ｋ００６４に準拠）    
（２）屈折率：アッベ屈折率計：エルマー社製、形式ＥＲ−７ＭＷ−Ｈ
（３）赤外線（ＩＲ）分光光度計：日本分光社製、型式ＩＲ−８１０
（４）核磁気共鳴装置（ＮＭＲ）：日本電子社製、型式ＧＳＸ、ＦＴＮＭＲＳｐｅｃｔｏｒｏｍｅｔｅｒ
（５）粘度：  ＣＢＣ社製、ＶＩＳＣＯＭＡＴＥ、ＶＭ−１０Ａ
【０１０４】
「合成例１」１，４，４ａ，９ａ−テトラヒドロ−１，４−メタノアントラセン−９，１０−ジオンの合成
ジシクロペンタジエン１２０ｇ（和光純薬製）を、容積が３００ｍｌのナス型フラスコとフリードリッヒ冷却管を備えた蒸留装置に仕込み、１８５℃のオイルバス中で加熱することにより熱分解して溜出してくるシクロペンタジエン（溜出温度４０℃）を塩化メチレン６０ｇ（和光純薬製）の入った容積が２００ｍｌのナスフラスコで捕集した。捕集するナスフラスコはドライアイス・アセトンで冷却しながら行った。上記の方法で捕集したシクロペンタジエン６４ｇの塩化メチレン溶液を容積が５００ｍｌの四口フラスコに移し入れ、ドライアイス・アセトンで−６０℃に冷却した。別容器で１，４−ナフトキノン１２８ｇ（川崎化成工業製）と塩化メチレン２００ｇ（和光純薬製）のスラリーを調製し、当該スラリーを１５分掛けてシクロペンタジエン６４ｇの塩化メチレン溶液に攪拌しながら添加した。添加終了後、ドライアイス・アセトンの冷却を止めると、発熱反応により内温が４５℃まで上昇した。内温が下降するまで撹拌を続け、内温が下がり始めたらバス温度を３５℃に調整し、３０分間さらに攪拌した。その後、反応液を容積が１Ｌのナス型フラスコに移し、これにメタノール３００ｍｌ（和光純薬製）を加えた後、反応液中の塩化メチレン２５０ｇを５０℃に加熱して溜去し、結晶を晶析させた。析出した結晶を吸引濾過し、得られた結晶をメタノール５０ｍｌで三回洗浄した。得られた結晶は白色で、収量は１７０ｇであった。この結晶を同定したところ、１，４，４ａ，９ａ−テトラヒドロ−１，４−メタノアントラセン−９，１０−ジオンであった。原料１，４−ナフトキノンに対する収率は９４モル％であった。
【０１０５】
「合成例２」１，２，３，４，４ａ，９ａ−ヘキサヒドロ−１，４−メタノアントラセン−９，１０−ジオンの合成
合成例１と同様にして得られた１，４，４ａ，９ａ−テトラヒドロ−１，４−メタノアントラセン−９，１０−ジオン７０ｇを容積が３００ｍｌのガラス製オートクレーブに量り取り、溶媒としてオルソキシレン１５０ｇ（和光純薬製）、水添触媒として５％パラジウムカーボン（Ｐｄ／Ｃ）１ｇを加え、０．２ＭｐａＧの条件下で水素を供給し、水素化反応させた。反応終了後、Ｐｄ／Ｃを濾過し、反応液を減圧濃縮し、オルソキシレン１３０ｇを溜去させ、メタノール５０ｇを加え晶析させた。析出した結晶を吸引濾過し、メタノール５０ｍｌで洗浄・乾燥し、白色結晶６０ｇを得た。この結晶を同定したところ、１，２，３，４，４ａ，９ａ−ヘキサヒドロ−１，４−メタノアントラセン−９，１０−ジオンであった。１，４，４ａ，９ａ−テトラヒドロ−１，４−メタノアントラセン−９，１０−ジオンに対する収率は８５モル％であった。
【０１０６】
（１）融点：１１６−１１７℃
（２）ＩＲ（ＫＢｒ，ｃｍ−１）：２９８０，２９６０，２８８０，１６７０，１５９０，１４  ７８，１４５２，１３２２，１３０２，１２６２，１１６８，１０５０，９９８，９００，８２０，７５７，７３０，５４０
（３）１Ｈ−ＮＭＲ（ＣＤＣｌ３，４００ＭＨｚ）：δ＝１．１１−１．２１（２Ｈ，ｍ），１．４１−１．４６（１Ｈ，ｍ），１．４６−１．５４（２Ｈ，ｍ），１．５８−１．６５（１Ｈ，ｍ），３．０３（２Ｈ，ｓ），３．２０（２Ｈ，ｓ），７．７２−７．８０（２Ｈ，ｍ），８．０８−８．１６（２Ｈ，ｍ）．
【０１０７】
「合成例３」  ９，１０−ビス（２−ヒドロキシエトキシ）−１，２，３，４−テトラヒドロ−１，４−メタノアントラセンの合成（第１−２反応）
攪拌機、温度計付きの５００ｍｌの三口フラスコに窒素雰囲気下、合成例２と同様にして得られた１，２，３，４，４ａ，９ａ−ヘキサヒドロ−１，４−メタノアントラセン−９，１０−ジオン１１．３ｇ（５０ミリモル），脱気水７０ｇを加えた。次いで、水酸化ナトリウム（２００ミリモル）の脱気水３０ｇ溶液を加えた。白いスラリーが薄赤くなったので、内温５５℃で１時間加熱した。真っ赤な溶液となるので室温まで冷却し、１−ブロモ−２−エタノール１９．０ｇ（１５０ミリモル）のジメチルアセトアミド５０ｇ溶液を加えた。内温６０℃で５時間加熱し、その後放置冷却したところ結晶が多量析出した。該結晶を吸引濾過し、水、さらにメタノールで洗い、乾燥して９，１０−ビス（２−ヒドロキシエトキシ）−１，２，３，４−テトラヒドロ−１，４−メタノアントラセンの白い粉１０．２ｇ（３２．２ミリモル）を得た。原料１，２，３，４，４ａ，９ａ−ヘキサヒドロ−１，４−メタノアントラセン−９，１０−ジオンに対する収率は６４モル％であった。
【０１０８】
（１）  融点：１６３−１６４℃
（２）  屈折率：ｎＤ＝１．６１４
（３）  ＩＲ（ＫＢｒ，ｃｍ−１）：  ３４９０，３４００，２９３０，２８７５，１６５４，１６１０，１４６０，１３８８，１３４６，１３１２，１２８０，１１７８，１０９０，１０７７，１０４６，１０３３，０７２，９０２，７７３，７５９．
（４）１Ｈ−ＮＭＲ（ＣＤＣｌ３，４００ＭＨｚ）：δ＝１．３２−１．４０（ｍ，２Ｈ），１．６０−１．６６（ｍ，１Ｈ），１．７５−１．８２（ｍ，１Ｈ），１．９８−２．０８（ｍ，２Ｈ），２．２８（ｂｓ，２Ｈ），３．７５（ｓ，２Ｈ），３．９９−４．０７（ｍ，４Ｈ），４．１０−４．１７（ｍ，２Ｈ），４．２１−４．２７（ｍ，２Ｈ），７．３９−７．４６（ｍ，２Ｈ），８．０４−８．１２（ｍ、２Ｈ）
【０１０９】
「合成例４」９，１０−ビス（２−ヒドロキシブトキシ）−１，２，３，４−テトラヒドロ−１，４−メタノアントラセンの合成（第１−１反応）
攪拌機、温度計付きの３００ｍｌの三口フラスコ中に窒素雰囲気下、合成例２と同様にして得られた１，２，３，４，４ａ，９ａ−ヘキサヒドロ−１，４−メタノアントラセン−９，１０−ジオン１１．３ｇ（５０ミリモル）、ジメチルアセトアミド８０ｇ加え無色溶液とし、水酸化ナトリウム４．８０ｇ（１２０ミリモル）の脱気水３０ｇ溶液を加え、内温５５℃で３０分加熱した。ついで、生じた赤い溶液にブチレンオキシド２ｇ（３００ミリモル）加え、内温６０℃で８時間加熱した。生じた赤黒い溶液を冷却したのち、１０％硫酸水溶液を加え，液のｐＨを微酸性にしたところ、薄カーキ色の水あめ状物が沈んだので、上澄みを捨てたのち、水あめ状物をよく水洗いした。その後、ヘキサン１００ｍｌ中で保存した。次第に結晶化が進行したので、生成した結晶を吸引濾過・乾燥し９，１０−ビス（２−ヒドロキシブトキシ）−１，２，３，４−テトラヒドロ−１，４−メタノアントラセンの白色粉末１０．５ｇ（２８．４ミリモル）を得た。原料１，２，３，４，４ａ，９ａ−ヘキサヒドロ−１，４−メタノアントラセン−９，１０−ジオンに対する単離収率は５７モル％であった。
【０１１０】
（１）融点：１３５−１３６℃
（２）屈折率：ｎＤ＝１．５８７
（３）ＩＲ（ＫＢｒ，ｃｍ−１）：  ３５００，３４２５，２９７５，２９４７，２８８０，１６１２，１４６０，１３５０，１３１２，１２８２，１１８０，１１２８，１０９０，１０５０，１０１７，９７８，９５４，９１４，７６４．
（４）１Ｈ−ＮＭＲ（ＣＤＣｌ３，４００ＭＨｚ）：δ＝１．０５（ｔ，Ｊ＝８Ｈｚ，６Ｈ），１．３１−１．３９（ｍ，２Ｈ），１．６０−１．７０（ｍ，５Ｈ），１．７４−１．８１（ｍ，１Ｈ），１．９８−２．０８（ｍ，２Ｈ），２．５７（ｄ，Ｊ＝９Ｈｚ，２Ｈ），３．７４（ｓ，２Ｈ），３．９０−４．１２（ｍ，６Ｈ），７．４０−７．４７（ｍ，２Ｈ），８．０２−８．０９（ｍ，２Ｈ）．
【０１１１】
＜合成実施例＞
「実施例１」９，１０−ビス[（２−アクリロイルオキシ）エトキシ]−１，２，３，４−テトラヒドロ−１，４−メタノアントラセンの合成
攪拌機、温度計付きの２００ｍｌの三口フラスコ中に、窒素雰囲気下、合成例３と同様にして得られた９，１０−ビス（２−ヒドロキシエトキシ）−１，２，３，４−テトラヒドロ−１，４−メタノアントラセン６．３２ｇ（２０ミリモル）、塩化メチレン３０ｇ、塩化アクリロイル４．５０ｇ（５０ミリモル）を加えた。得られた白いスラリー液に氷水中、トリエチルアミン４．０４ｇ（４０ミリモル）の塩化メチレン溶液を加えたところ、すぐにゾル状化した。室温で３時間攪拌し、その後、水８ｇを加え、２層とし、さらに塩化メチレン層を水１４ｇで洗った。ついで、塩化メチレン層にアセトン２５ｇを加え、シリカゲルカラムを通した。流出液の色は無色となった。流出液を濃縮し、無色の水あめ状物の９，１０−ビス[（２−アクリロイルオキシ）エトキシ]−１，２，３，４−テトラヒドロ−１，４−メタノアントラセン４．２０ｇ（１０ミリモル）を得た。原料の９，１０−ビス（２−ヒドロキシエトキシ）−１，２，３，４−テトラヒドロ−１，４−メタノアントラセンに対する９，１０−ビス[（２−アクリロイルオキシ）エトキシ]−１，２，３，４−テトラヒドロ−１，４−メタノアントラセンの単離収率は５０モル％であった。このものの融点は、得られた水あめ状物をメタノール中分散し、冷媒のドライアイス／アセトン中固化させて、室温に戻し、この途中で融解する温度を持って融点とした。
【０１１２】
（１）融点：−３２℃、室温液状
（２）屈折率：ｎＤ＝１．５７３
（３）ＩＲ（ｎｅａｔ，ｃｍ−１）：  ２９６０，２８８０，１７３０，１６４２，１４６０，１４１２，１３４９，１３０２，１２７８，１２００，１１７６，１０９６，１０６０，９７６，８１２，７７５．．
（４）１Ｈ−ＮＭＲ（ＣＤＣｌ３，４００ＭＨｚ）：δ＝１．３２−１．４１（ｍ，２Ｈ），１．６２−１．６７（ｍ，１Ｈ），１．７６−１．８２（ｍ，１Ｈ），１．９８−２．０８（ｍ，２Ｈ），３．７３（ｓ，２Ｈ），４．２３−４．３２（ｍ，２Ｈ），４．３２−４．４１（ｍ，２Ｈ），４．５２−４．６１（ｍ，４Ｈ），５．８８（ｄ，Ｊ＝９Ｈｚ，２Ｈ），６．２０（ｄｄ，Ｊ１＝１７Ｈｚ，Ｊ２＝９Ｈｚ，２Ｈ），６．４６（ｄ，Ｊ＝１７Ｈｚ，２Ｈ），７．３７−７．４６（ｍ，２Ｈ），８．０４−８．１３（ｍ，２Ｈ）．
（５）粘度：  ４２５ｍＰａ・ｓ／７０℃、５９０ｍＰａ・ｓ／６０℃、７１０ｍＰａ・ｓ／５０℃
【０１１３】
「実施例２」９，１０−ビス[（２−メタクリロイルオキシ）エトキシ]−１，２，３，４−テトラヒドロ−１，４−メタノアントラセンの合成
攪拌機、温度計付きの２００ｍｌの三口フラスコ中に、窒素雰囲気下、合成例３と同様にして得られた９，１０−ビス[（２−アクリロイルオキシ）エトキシ]−１，２，３，４−テトラヒドロ−１，４−メタノアントラセン  ６．３２ｇ（２０ミリモル）、塩化メチレン３０ｇ、塩化メタクリロイル５．２０ｇ（５０ミリモル）を加えた。得られた白いスラリー液に氷水中、トリエチルアミン４．０４ｇ（４０ミリモル）の塩化メチレン８ｇ溶液を加えた。すぐにゾル状化したので、室温で３時間攪拌した。その後、水１０ｇを加え、２層とし、さらに塩化メチレン層を水１０ｇで洗った。塩化メチレン層にアセトン２５ｇを加え、シリカゲルカラムを通した。流出液の色は無色となった。濃縮し、無色の水あめ状物４．９８ｇ（１１ミリモル）を得た。原料の９，１０−ビス[（２−ヒドロキシ）エトキシ]−１，２，３，４−テトラヒドロ−１，４−メタノアントラセンに対する９，１０−ビス[（２−メタクリロイルオキシ）エトキシ]−１，２，３，４−テトラヒドロ−１，４−メタノアントラセンの単離収率は５５モル％であった。このものの融点は、得られた水あめ状物をメタノール中分散し、冷媒のドライアイス／アセトン中固化させて、室温に戻し、この途中で融解する温度を持って融点とした。
【０１１４】
（１）融点：−３１℃、室温液状
（２）屈折率：ｎＤ＝１．５６４
（３）ＩＲ：（ｎｅａｔ，ｃｍ−１）：  ２９７０，２８８０，１７２３，１６４１，１４５８，１３８０，１３５０，１３２２，１３００，１１７０，１０９２，１０４４，９５０，７７２．
（４）１Ｈ−ＮＭＲ（ＣＤＣｌ３，４００ＭＨｚ）：δ＝１．３２−１．３９（ｍ，２Ｈ），１．６０−１．６６（ｍ，１Ｈ），１．７６−１．８２（ｍ，１Ｈ），１．９７（ｓ，６Ｈ），１．９９−２．０４（ｍ，２Ｈ），３．７４（ｓ，２Ｈ），４．２４−４．３１（ｍ，２Ｈ），４．３２−４．４１（ｍ，２Ｈ），４．４６−４．５８（ｍ，４Ｈ），５．６１（ｓ，２Ｈ），６．１６（ｓ，２Ｈ），７．３５−７．４５（ｍ，２Ｈ），８．０５−８．１１（ｍ，２Ｈ）．
（５）粘度：  ８００ｍＰａ・ｓ／６０℃
【０１１５】
「実施例３」９，１０−ビス[（２−メタクリロイルオキシ）ブトキシ]−１，２，３，４−テトラヒドロ−１，４−メタノアントラセンの合成
攪拌機、温度計付きの２００ｍｌの三口フラスコ中に、窒素雰囲気下、合成例４と同様にして得られた９，１０−ビス（２−ヒドロキシブトキシ）−１，２，３，４−テトラヒドロ−１，４−メタノアントラセン３．７０ｇ（１０ミリモル）、塩化メチレン２０ｇ、塩化メタクリロイル２．６０ｇ（２５ミリモル）を加えた。得られた白いスラリー液に氷水中、トリエチルアミン２．０２ｇ（２０ミリモル）の塩化メチレン５ｇ溶液を加えた。一旦溶けて、すぐにゾル状化したので、室温で３時間攪拌した。その後、水１４ｇを加え、２層とし、さらに塩化メチレン層を水１４ｇで洗った。塩化メチレン層にメタノール６０ｇを加え、シリカゲルカラムを通した。流出液の色は薄黄色となった。濃縮し、薄黄色の水あめ状物３．６ｇ（７．１ミリモル）を得た。原料９，１０−ビス（２−ヒドロキシブトキシ）−１，２，３，４−テトラヒドロ−１，４−メタノアントラセンに対する９，１０−ビス[（２−メタクリロイルオキシ）ブトキシ]−１，２，３，４−テトラヒドロ−１，４−メタノアントラセンの単離収率は７１モル％であった。このものの融点は、得られた水あめ状物をメタノール中分散し、冷媒のドライアイス／アセトン中固化させて、室温に戻し、この途中で融解する温度を持って融点とした。
【０１１６】
（１）融点：−４４℃、室温液状
（２）屈折率：ｎＤ＝１．５５３
（３）ＩＲ（ｎｅａｔ、ｃｍ−１）：  ２９８０，２９５０，２８８０，１７２０，１６４０，１４６０，１３５０，１３００，１１７０，１０９１，１０５０，７７０．
（４）１Ｈ−ＮＭＲ（ＣＤＣｌ３，４００ＭＨｚ）：  δ＝１．０３（ｔ，Ｊ＝８Ｈｚ，６Ｈ），１．３０−１．３７（ｍ，２Ｈ），１．５６−１．６１（ｍ，１Ｈ），１．７４−１．７９（ｍ，１Ｈ）．１．９１−２．０５（ｍ，７Ｈ），３．６９（ｓ，２Ｈ），４．０７−４．２６（ｍ，４Ｈ），５．２１−５．３２（ｍ，２Ｈ），５．５６（ｓ，１Ｈ），５．５９（ｓ，１Ｈ），６．１４（ｓ，１Ｈ），６．１７（ｓ，１Ｈ），７．３３−７．４１（ｍ，２Ｈ），８．０１−８．１０（ｍ，２Ｈ）．
【０１１７】
実施例１〜３の結果から、本発明の９，１０−ビス｛[２−（メタ）アクリロイルオキシ]アルコキシ｝−１，２，３，４−テトラヒドロ−１，４−メタノアントラセン化合物は、室温で低粘性の液状物であり、かつ高い屈折率を持つ化合物であることが分かる。高屈折のアクリレート化合物は、一般的に室温で固体であるか、高粘度の松脂状の化合物である場合が多い。高屈折率化合物として知られているフルオレン骨格を有する二官能性（メタ）アクリレートは、十万から百万ｍＰａ・ｓの粘度を有する。例えば、特開２００８−０２４６３７号公報の段落番号［００１４］に記載のように、９，９−ビス[４−（２−アクリロイルオキシエトキシ）フェニル]フルオレンの粘度は、５０℃で約十数万ｍＰａ・ｓである。一方、本発明の化合物では、実施例１で分かるように、５０℃で７１０ｍＰａ・ｓと流動性のある液体であることから、高屈折率化合物であるにもかかわらず、取扱いやすい化合物であるといえる。
【０１１８】
＜熱重合実施例＞
「実施例４」９，１０−ビス[（２−アクリロイルオキシ）エトキシ]−１，２，３，４−テトラヒドロ−１，４−メタノアントラセンの熱重合
温度計、攪拌機つきの２００ｍｌ三口フラスコに、窒素雰囲気下、実施例１と同様にして得られた９，１０−ビス[（２−アクリロイルオキシ）エトキシ]−１，２，３，４−テトラヒドロ−１，４−メタノアントラセン２．０ｇを仕込み、ついでトルエン６ｇ加え、重合開始剤のアゾビスイソブチロニトリルを２０ｍｇ添加した。内温を１０６℃に保ち加熱したところ、５分後大量に白い沈殿が生じた。さらに５分間加熱し、冷却して白色のスラリーをえた。メタノール５０ｍｌを投入し、十分攪拌し、吸引ろ過、乾燥し、１．６０ｇの白い粉末状の重合物を得た。単離収率は８０モル％であった。モノマーである９，１０−ビス[（２−アクリロイルオキシ）エトキシ]−１，２，３，４−テトラヒドロ−１，４−メタノアントラセンは液状であるが、熱重合して得られた粉末を２５０℃に加熱したが、融解しなかった。また、９，１０−ビス[（２−アクリロイルオキシ）エトキシ]−１，２，３，４−テトラヒドロ−１，４−メタノアントラセンを良く溶解するトルエン、アセトン、ジメチルアセトアミドにも全く溶解しなかった。ＩＲを測定したところ、１７３０ｃｍ−１のＣＯ伸縮振動は１７３８ｃｍ−１に長波長側に移動しており、二重結合の消失が示唆された。
【０１１９】
「実施例５」９，１０−ビス[（２−メタクリロイルオキシ）エトキシ]−１，２，３，４−テトラヒドロ−１，４−メタノアントラセンの熱重合
温度計、攪拌機つきの２００ｍｌ三口フラスコに、窒素雰囲気下、実施例２と同様にして得られた９，１０−ビス[（２−メタクリロイルオキシ）エトキシ]−１，２，３，４−テトラヒドロ−１，４−メタノアントラセン２．０ｇを仕込み、ついでトルエン６ｇ加え、重合開始剤のアゾビスイソブチロニトリルを２０ｍｇ添加した。内温を１０６℃に保ち加熱したところ、５分後大量に白い沈殿が生じた。さらに５分間加熱し、冷却して白色のスラリーをえた。メタノール５０ｍｌを投入し、十分攪拌し、吸引ろ過、乾燥し、１．４８ｇの白い粉末状の重合物を得た。単離収率は７４モル％であった。モノマーである９，１０−ビス[（２−メタクリロイルオキシ）エトキシ]−１，２，３，４−テトラヒドロ−１，４−メタノアントラセンは液状であるが、熱重合して得られた粉末は２５０℃に加熱したが、融解しなかった。また、９，１０−ビス[（２−アクリロイルオキシ）エトキシ]−１，２，３，４−テトラヒドロ−１，４−メタノアントラセンを良く溶解するトルエン、アセトン、ジメチルアセトアミドにも全く溶解しなかった。ＩＲを測定したところ、１７２０ｃｍ−１のＣＯ伸縮振動は１７３０ｃｍ−１に長波長側に移動しており、二重結合の消失が示唆された。
【０１２０】
＜光重合実施例＞
「実施例６」９，１０−ビス[（２−メタクリロイルオキシ）エトキシ]−１，２，３，４−テトラヒドロ−１，４−メタノアントラセンの光重合
モノマーとして実施例２と同様にして得られた９，１０−ビス[（２−メタクリロイルオキシ）エトキシ]−１，２，３，４−テトラヒドロ−１，４−メタノアントラセン１００重量部に、開始剤として２−ベンジル−２−ジメチルアミノ−１−（４−モルフォリノフェニル）ブタン−１−オン（ＢＡＳＦ社製、商品名：イルガキュア３６９）を３重量部加え、均一な光ラジカル重合性組成物とした。この光ラジカル重合性組成物を、バーコーターによってポリエステルフィルム（東レ社製、商品名：ルミラー、膜厚１００ミクロン）表面に、膜厚２００ミクロンになるように塗布した。ついで、窒素雰囲気下、紫外ＬＥＤ（波長：３６５ｎｍ，照射強度：５５０ｍｗ／ｃｍ２）を照射した。５分光照射後、９，１０−ビス[（２−アクリロイルオキシ）エトキシ]−１，２，３，４−テトラヒドロ−１，４−メタノアントラセンが重合した平滑なフィルムが得られた。
【０１２１】
得られたフィルムのＩＲスペクトルを想定したところ、アクリロイル基のカルボニル基に起因する１７２０ｃｍ−１の吸収が１７３０ｃｍ−１にシフトしており、二重結合の消失が示唆された。さらに、このフィルムの屈折率を測定したところ、１．５８５（ｎＤ）であり、モノマーの屈折率の１．５６４（ｎＤ）より高くなっており、重合していることが確認された。
【０１２２】
「実施例７」９，１０−ビス[（２−メタクリロイルオキシ）エトキシ]−１，２，３，４−テトラヒドロ−１，４−メタノアントラセンとトリメチロールプロパントリアクリレートとの光重合
モノマーとして、実施例２と同様にして得られた９，１０−ビス[（２−メタクリロイルオキシ）エトキシ]−１，２，３，４−テトラヒドロ−１，４−メタノアントラセン５０重量部に、トリメチロールプロパントリアクリレート５０重量部加え、さらに開始剤として２−ベンジル−２−ジメチルアミノ−１−（４−モルフォリノフェニル）ブタン−１−オン（ＢＡＳＦ社製、商品名：イルガキュア３６９）を３重量部加え、均一な光ラジカル重合性組成物とした。この光ラジカル重合性組成物を、バーコーターによってポリエステルフィルム（東レ社製、商品名：ルミラー、膜厚１００ミクロン）表面に、膜厚２００ミクロンになるように塗布した。ついで、窒素雰囲気下、紫外ＬＥＤ（波長：３６５ｎｍ，照射強度：５５０ｍｗ／ｃｍ２）を照射した。５分光照射後、モノマー混合物が重合した平滑なフィルムが得られた。
【０１２３】
得られたフィルムの屈折率を測定したところ、１．５４５（ｎＤ）であり、トリメチロールプロパントリアクリレートの重合物の屈折率１．５１２より遥かに高く、また、光照射前の９，１０−ビス[（２−メタクリロイルオキシ）エトキシ]−１，２，３，４−テトラヒドロ−１，４−メタノアントラセンとトリメチロールプロパントリアクリレートとの１：１混合物の屈折率の１．５１８より高くなっており、重合していることが確認された。
【０１２４】
「実施例８」
９，１０−ビス[（２−アクリロイルオキシ）エトキシ]−１，２，３，４−テトラヒドロ−１，４−メタノアントラセンとトリメチロールプロパントリアクリレートとの光重合
モノマーとして、実施例１と同様にして得られた９，１０−ビス[（２−アクリロイルオキシ）エトキシ]−１，２，３，４−テトラヒドロ−１，４−メタノアントラセン４６重量部に、トリメチロールプロパントリアクリレート５４重量部加え、さらに開始剤として２−ベンジル−２−ジメチルアミノ−１−（４−モルフォリノフェニル）ブタン−１−オン（ＢＡＳＦ社製、商品名：イルガキュア３６９）を３重量部加え、均一な光ラジカル重合性組成物とした。この光ラジカル重合性組成物を、バーコーターによってポリエステルフィルム（東レ社製、商品名：ルミラー、膜厚１００ミクロン）表面に、膜厚５０ミクロンになるように塗布した。ついで、窒素雰囲気下、紫外ＬＥＤ（波長：３６５ｎｍ，照射強度：５５０ｍｗ／ｃｍ２）を照射した。５分光照射後、モノマー混合物が重合した平滑なフィルムが得られた。
【０１２５】
得られたフィルムの屈折率を測定したところ、１．５４０（ｎＤ）であり、トリメチロールプロパントリアクリレートの重合物の屈折率１．５１２より遥かに高く、また、光照射前の９，１０−ビス[（２−アクリロイルオキシ）エトキシ]−１，２，３，４−テトラヒドロ−１，４−メタノアントラセンとトリメチロールプロパントリアクリレートとの混合物の屈折率の１．５２１より高くなっており、重合していることが確認された。
【０１２６】
実施例４〜８で明らかなように、本発明の９，１０−ビス｛[２−（メタ）アクリロイルオキシ]アルコキシ｝−１，２，３，４−テトラヒドロ−１，４−メタノアントラセン化合物は、熱でも光でもラジカル重合可能であり、光ラジカル重合では、もっとも一般的な光源である高圧水銀ランプで重合可能であり、かつ、得られた重合物は屈折率が高く、工業的に有用な化合物であることがわかる。また、トリメチロールプロパントリアクリレートのような一般的な重合性化合物と本発明の９，１０−ビス｛[２−（メタ）アクリロイルオキシ]アルコキシ｝−１，２，３，４−テトラヒドロ−１，４−メタノアントラセン化合物を共重合させることにより、重合物の屈折率を高めることができることから、本発明の９，１０−ビス｛[２−（メタ）アクリロイルオキシ]アルコキシ｝−１，２，３，４−テトラヒドロ−１，４−メタノアントラセン化合物が工業的に有用な化合物であることが分かる。